(57)【要約】  本開示は、ベースフィルター繊維とセルロースフィラメントとを含む濾過媒体に関する。たとえば、セルロースフィラメントは、ベースフィルター繊維のみから調製された濾過媒体と比較して、濾過媒体の少なくとも１つの機械的性質を向上させることができる。本開示は、濾過媒体を調製する種々の方法、濾過媒体の濾過効率を向上させる方法、濾過媒体の最小効率報告値（ＭＥＲＶ）定格を向上させる方法にも関する。【特許請求の範囲】
【請求項１】
ベースフィルター繊維と、
セルロースフィラメントと
を含む濾過媒体。
【請求項２】
ベースフィルター繊維と、
セルロースフィラメントと
を含む濾過媒体であって、前記セルロースフィラメントが、前記ベースフィルター繊維を単独で使用する場合と比較して、前記ベースフィルター繊維の少なくとも１つの機械的性質を向上させるのに適切な比率で前記ベースフィルター繊維と併用される、濾過媒体。
【請求項３】
ベースフィルター繊維と、
セルロースフィラメントと
を含む濾過媒体であって、少なくとも約３０ｍｇｆ（重量ミリグラム）のガーレー曲げ剛性を有する濾過媒体。
【請求項４】
ベースフィルター繊維と、
セルロースフィラメントと
を含む濾過媒体であって、少なくとも約０．０２ｋＮ／ｍの引張強度を有する濾過媒体。
【請求項５】
ベースフィルター繊維と、
セルロースフィラメントと
を含む濾過媒体であって、前記ベースフィルター繊維および前記セルロースフィラメントが、結合剤を実質的に含まない濾過層を形成する、濾過媒体。
【請求項６】
ベースフィルター繊維と、
セルロースフィラメントと
を含む濾過媒体であって、前記ベースフィルター繊維および前記セルロースフィラメントが、１０ｍｍ未満の厚さを有する濾過層を形成する、濾過媒体。
【請求項７】
ベースフィルター繊維と、
セルロースフィラメントと
を含む濾過媒体であって、前記セルロースフィラメントが、前記ベースフィルター繊維を単独で使用する場合と比較して、前記ベースフィルター繊維の濾過効率と少なくとも１つの機械的性質とを向上させるのに適切な比率で前記ベースフィルター繊維と併用される、濾過媒体。
【請求項８】
ベースフィルター繊維と、
セルロースフィラメントと
を含む濾過媒体であって、前記セルロースフィラメントが、前記ベースフィルター繊維を単独で使用する場合と比較して、前記ベースフィルター繊維の濾過効率を少なくとも１％だけ向上させ、かつ引張強度を少なくとも０．０２ｋＮ／ｍだけ向上させるのに適切な比率で前記ベースフィルター繊維と併用される、濾過媒体。
【請求項９】
少なくとも約１００ｍｇｆの曲げ剛性を有する、請求項１〜８のいずれか一項に記載の濾過媒体。
【請求項１０】
少なくとも約３００ｍｇｆの曲げ剛性を有する、請求項１〜８のいずれか一項に記載の濾過媒体。
【請求項１１】
少なくとも約５００ｍｇｆの曲げ剛性を有する、請求項１〜８のいずれか一項に記載の濾過媒体。
【請求項１２】
少なくとも約７００ｍｇｆの曲げ剛性を有する、請求項１〜８のいずれか一項に記載の濾過媒体。
【請求項１３】
少なくとも約１０００ｍｇｆの曲げ剛性を有する、請求項１〜８のいずれか一項に記載の濾過媒体。
【請求項１４】
少なくとも約２０００ｍｇｆの曲げ剛性を有する、請求項１〜８のいずれか一項に記載の濾過媒体。
【請求項１５】
少なくとも約４０００ｍｇｆの曲げ剛性を有する、請求項１〜８のいずれか一項に記載の濾過媒体。
【請求項１６】
少なくとも約６０００ｍｇｆの曲げ剛性を有する、請求項１〜８のいずれか一項に記載の濾過媒体。
【請求項１７】
約１０００〜約１００００ｍｇｆの曲げ剛性を有する、請求項１〜８のいずれか一項に記載の濾過媒体。
【請求項１８】
約２０００〜約７５００ｍｇｆの曲げ剛性を有する、請求項１〜８のいずれか一項に記載の濾過媒体。
【請求項１９】
前記セルロースフィラメントと前記ベースフィルター繊維との全重量に基づく重量基準で、少なくとも約０．２５％のセルロースフィラメントを含む、請求項１〜１８のいずれか一項に記載の濾過媒体。
【請求項２０】
前記セルロースフィラメントと前記ベースフィルター繊維との全重量に基づく重量基準で、少なくとも約１％のセルロースフィラメントを含む、請求項１〜１８のいずれか一項に記載の濾過媒体。
【請求項２１】
前記セルロースフィラメントと前記ベースフィルター繊維との全重量に基づく重量基準で、少なくとも約２％のセルロースフィラメントを含む、請求項１〜１８のいずれか一項に記載の濾過媒体。
【請求項２２】
前記セルロースフィラメントと前記ベースフィルター繊維との全重量に基づく重量基準で、少なくとも約３％のセルロースフィラメントを含む、請求項１〜１８のいずれか一項に記載の濾過媒体。
【請求項２３】
前記セルロースフィラメントと前記ベースフィルター繊維との全重量に基づく重量基準で、少なくとも約４％のセルロースフィラメントを含む、請求項１〜１８のいずれか一項に記載の濾過媒体。
【請求項２４】
前記セルロースフィラメントと前記ベースフィルター繊維との全重量に基づく重量基準で、少なくとも約５％のセルロースフィラメントを含む、請求項１〜１８のいずれか一項に記載の濾過媒体。
【請求項２５】
前記セルロースフィラメントと前記ベースフィルター繊維との全重量に基づく重量基準で、少なくとも約６％のセルロースフィラメントを含む、請求項１〜１８のいずれか一項に記載の濾過媒体。
【請求項２６】
前記セルロースフィラメントと前記ベースフィルター繊維との全重量に基づく重量基準で、少なくとも約７％のセルロースフィラメントを含む、請求項１〜１８のいずれか一項に記載の濾過媒体。
【請求項２７】
前記セルロースフィラメントと前記ベースフィルター繊維との全重量に基づく重量基準で、少なくとも約８％のセルロースフィラメントを含む、請求項１〜１８のいずれか一項に記載の濾過媒体。
【請求項２８】
前記セルロースフィラメントと前記ベースフィルター繊維との全重量に基づく重量基準で、少なくとも約９％のセルロースフィラメントを含む、請求項１〜１８のいずれか一項に記載の濾過媒体。
【請求項２９】
前記セルロースフィラメントと前記ベースフィルター繊維との全重量に基づく重量基準で、少なくとも約１０％のセルロースフィラメントを含む、請求項１〜１８のいずれか一項に記載の濾過媒体。
【請求項３０】
前記セルロースフィラメントと前記ベースフィルター繊維との全重量に基づく重量基準で、約０．５％〜約３０％のセルロースフィラメントを含む、請求項１〜１８のいずれか一項に記載の濾過媒体。
【請求項３１】
前記セルロースフィラメントと前記ベースフィルター繊維との全重量に基づく重量基準で、約２％〜約１０％のセルロースフィラメントを含む、請求項１〜１８のいずれか一項に記載の濾過媒体。
【請求項３２】
前記セルロースフィラメントと前記ベースフィルター繊維との全重量に基づく重量基準で、約２％〜約５％のセルロースフィラメントを含む、請求項１〜１８のいずれか一項に記載の濾過媒体。
【請求項３３】
前記セルロースフィラメントが約１００μｍ〜約２ｍｍの平均長さを有する、請求項１〜３２のいずれか一項に記載の濾過媒体。
【請求項３４】
前記セルロースフィラメントが約３０ｎｍ〜約５００ｎｍの平均幅を有する、請求項１〜３３のいずれか一項に記載の濾過媒体。
【請求項３５】
前記セルロースフィラメントが約２００〜約１０００の平均アスペクト比を有する、請求項１〜３４のいずれか一項に記載の濾過媒体。
【請求項３６】
少なくとも約０．０５ｋＮ／ｍの引張強度を有する、請求項１〜３５のいずれか一項に記載の濾過媒体。
【請求項３７】
少なくとも約０．０７ｋＮ／ｍの引張強度を有する、請求項１〜３５のいずれか一項に記載の濾過媒体。
【請求項３８】
少なくとも約０．１５ｋＮ／ｍの引張強度を有する、請求項１〜３５のいずれか一項に記載の濾過媒体。
【請求項３９】
少なくとも約０．２ｋＮ／ｍの引張強度を有する、請求項１〜３５のいずれか一項に記載の濾過媒体。
【請求項４０】
少なくとも約０．４ｋＮ／ｍの引張強度を有する、請求項１〜３５のいずれか一項に記載の濾過媒体。
【請求項４１】
少なくとも約０．６ｋＮ／ｍの引張強度を有する、請求項１〜３５のいずれか一項に記載の濾過媒体。
【請求項４２】
少なくとも約１．０ｋＮ／ｍの引張強度を有する、請求項１〜３５のいずれか一項に記載の濾過媒体。
【請求項４３】
少なくとも約５．０ｋＮ／ｍの引張強度を有する、請求項１〜３５のいずれか一項に記載の濾過媒体。
【請求項４４】
約０．２ｋＮ／ｍ〜約２．０ｋＮ／ｍの引張強度を有する、請求項１〜３５のいずれか一項に記載の濾過媒体。
【請求項４５】
約０．２ｋＮ／ｍ〜約１．５ｋＮ／ｍの引張強度を有する、請求項１〜３５のいずれか一項に記載の濾過媒体。
【請求項４６】
約０．２ｋＮ／ｍ〜約１．３ｋＮ／ｍの引張強度を有する、請求項１〜３５のいずれか一項に記載の濾過媒体。
【請求項４７】
重量基準で約２％〜約１０％のセルロースフィラメントを含み、約０．２ｋＮ／ｍ〜約２．０ｋＮ／ｍの引張強度を有する、請求項１〜３５のいずれか一項に記載の濾過媒体。
【請求項４８】
重量基準で約２％〜約５％のセルロースフィラメントを含み、約０．２ｋＮ／ｍ〜約０．８ｋＮ／ｍの引張強度を有する、請求項１〜３５のいずれか一項に記載の濾過媒体。
【請求項４９】
重量基準で約５％〜約１０％のセルロースフィラメントを含み、約０．７ｋＮ／ｍ〜約１．４ｋＮ／ｍの引張強度を有する、請求項１〜３５のいずれか一項に記載の濾過媒体。
【請求項５０】
重量基準で少なくとも約２％のセルロースフィラメントを含み、約０．２ｋＮ／ｍの引張強度を有する、請求項１〜３５のいずれか一項に記載の濾過媒体。
【請求項５１】
重量基準で少なくとも約１％のセルロースフィラメントを含み、約０．２ｋＮ／ｍの引張強度を有する、請求項１〜３５のいずれか一項に記載の濾過媒体。
【請求項５２】
結合剤を実質的に含まない、請求項１〜５１のいずれか一項に記載の濾過媒体。
【請求項５３】
前記濾過媒体の第１の表面と前記濾過媒体の第２の表面との間で１０．５フィート／分の流速で測定される差圧（ΔＰ）が約１Ｐａ〜約７００Ｐａである、請求項１〜５２のいずれか一項に記載の濾過媒体。
【請求項５４】
前記濾過媒体の第１の表面と前記濾過媒体の第２の表面との間で１０．５フィート／分の流速で測定される差圧（ΔＰ）が約１Ｐａ〜約４００Ｐａである、請求項１〜５２のいずれか一項に記載の濾過媒体。
【請求項５５】
前記濾過媒体の第１の表面と前記濾過媒体の第２の表面との間で１０．５フィート／分の流速で測定される差圧（ΔＰ）が約１Ｐａ〜約３００Ｐａである、請求項１〜５２のいずれか一項に記載の濾過媒体。
【請求項５６】
前記濾過媒体の第１の表面と前記濾過媒体の第２の表面との間で１０．５フィート／分の流速で測定される差圧（ΔＰ）が約１Ｐａ〜約２００Ｐａである、請求項１〜５２のいずれか一項に記載の濾過媒体。
【請求項５７】
０．３μｍのサイズを有する空中浮遊粒子について少なくとも約５０％の濾過効率を有する、請求項１〜５６のいずれか一項に記載の濾過媒体。
【請求項５８】
０．３μｍのサイズを有する空中浮遊粒子について少なくとも約６０％の濾過効率を有する、請求項１〜５６のいずれか一項に記載の濾過媒体。
【請求項５９】
０．３μｍのサイズを有する空中浮遊粒子について少なくとも約７０％の濾過効率を有する、請求項１〜５６のいずれか一項に記載の濾過媒体。
【請求項６０】
０．３μｍのサイズを有する空中浮遊粒子について少なくとも約８０％の濾過効率を有する、請求項１〜５６のいずれか一項に記載の濾過媒体。
【請求項６１】
０．３μｍのサイズを有する空中浮遊粒子について少なくとも約９０％の濾過効率を有する、請求項１〜５６のいずれか一項に記載の濾過媒体。
【請求項６２】
０．３μｍのサイズを有する空中浮遊粒子について少なくとも約９９％の濾過効率を有する、請求項１〜５６のいずれか一項に記載の濾過媒体。
【請求項６３】
前記ベースフィルター繊維の第１の部分と前記セルロースフィラメントの第１の部分とが、０．００５ｍｍ〜約１０ｍｍの厚さを有する第１の層を形成し、および前記ベースフィルター繊維の第２の部分と前記セルロースフィラメントの第２の部分とが、約０．００５ｍｍ〜約１０ｍｍの厚さを有する第２の層を形成する、請求項１〜６２のいずれか一項に記載の濾過媒体。
【請求項６４】
前記ベースフィルター繊維が、木繊維、農業繊維、天然繊維、人造繊維、およびポリマー繊維から選択される、請求項１〜６３のいずれか一項に記載の濾過媒体。
【請求項６５】
前記ベースフィルター繊維が、ガラス繊維、セルロース繊維、炭素繊維、セラミック繊維、シリカ繊維、ナイロン繊維、レーヨン繊維、ポリオレフィン繊維、ポリエステル繊維、ポリアミド繊維、ポリアラミド繊維、ポリイミド繊維、およびポリ乳酸繊維から選択される、請求項１〜６３のいずれか一項に記載の濾過媒体。
【請求項６６】
前記ベースフィルター繊維がガラス繊維または木材パルプ繊維である、請求項１〜６３のいずれか一項に記載の濾過媒体。
【請求項６７】
前記ベースフィルター繊維がカーリーパルプ繊維から選択される、請求項１〜６３のいずれか一項に記載の濾過媒体。
【請求項６８】
前記ベースフィルター繊維がガラス繊維である、請求項１〜６３のいずれか一項に記載の濾過媒体。
【請求項６９】
前記ベースフィルター繊維が単分散ガラス繊維である、請求項１〜６３のいずれか一項に記載の濾過媒体。
【請求項７０】
前記ベースフィルター繊維が、約０．５〜約１１μｍの平均直径を有する単分散ガラス繊維である、請求項１〜６３のいずれか一項に記載の濾過媒体。
【請求項７１】
前記ベースフィルター繊維が、約４〜約８μｍの平均直径を有する単分散ガラス繊維である、請求項１〜６３のいずれか一項に記載の濾過媒体。
【請求項７２】
前記ベースフィルター繊維が、約４〜約６μｍの平均直径を有する単分散ガラス繊維である、請求項１〜６３のいずれか一項に記載の濾過媒体。
【請求項７３】
約３０〜約１５０ｇ／ｍ２の坪量を有する、請求項１〜７２のいずれか一項に記載の濾過媒体。
【請求項７４】
約５０〜約１２０ｇ／ｍ２の坪量を有する、請求項１〜７２のいずれか一項に記載の濾過媒体。
【請求項７５】
約６０〜約１００ｇ／ｍ２の坪量を有する、請求項１〜７２のいずれか一項に記載の濾過媒体。
【請求項７６】
約４０〜約１００ｇ／ｍ２の坪量を有する、請求項１〜７２のいずれか一項に記載の濾過媒体。
【請求項７７】
約５０〜約１００ｇ／ｍ２の坪量を有する、請求項１〜７２のいずれか一項に記載の濾過媒体。
【請求項７８】
約４５〜約９０ｇ／ｍ２の坪量を有する、請求項１〜７２のいずれか一項に記載の濾過媒体。
【請求項７９】
約５０〜約７５ｇ／ｍ２の坪量を有する、請求項１〜７２のいずれか一項に記載の濾過媒体。
【請求項８０】
約０．０１〜約０．０５の品質係数を有する、請求項１〜７２のいずれか一項に記載の濾過媒体。
【請求項８１】
約０．００５〜約０．１の品質係数を有する、請求項１〜７２のいずれか一項に記載の濾過媒体。
【請求項８２】
少なくとも８のＭＥＲＶ定格を有する、請求項１〜７２のいずれか一項に記載の濾過媒体。
【請求項８３】
少なくとも１０のＭＥＲＶ定格を有する、請求項１〜７２のいずれか一項に記載の濾過媒体。
【請求項８４】
少なくとも１２のＭＥＲＶ定格を有する、請求項１〜７２のいずれか一項に記載の濾過媒体。
【請求項８５】
少なくとも１４のＭＥＲＶ定格を有する、請求項１〜７２のいずれか一項に記載の濾過媒体。
【請求項８６】
約８〜約１４のＭＥＲＶ定格を有する、請求項１〜７２のいずれか一項に記載の濾過媒体。
【請求項８７】
ベースフィルター繊維と、
セルロースフィラメントと
を含む濾過媒体であって、
約３０〜約１５０ｇ／ｍ２の坪量、
少なくとも８のＭＥＲＶ定格、
２００Ｐａ未満の圧力低下、
少なくとも０．１ｋＮ／ｍの引張強度、および
少なくとも２００ｍｇｆの曲げ剛性
を有する濾過媒体。
【請求項８８】
ベースフィルター繊維と、
セルロースフィラメントと
を含む濾過媒体であって、
約４０〜約１００ｇ／ｍ２の坪量、
少なくとも９９％の濾過効率、
３００Ｐａ未満の圧力低下、
少なくとも０．１ｋＮ／ｍの引張強度、および
少なくとも２００ｍｇｆの曲げ剛性
を有する濾過媒体。
【請求項８９】
ＨＥＰＡ濾過媒体である、請求項１〜８８のいずれか一項に記載の濾過媒体。
【請求項９０】
前記セルロースフィラメントの一部が前記ベースフィルター繊維と絡み合う、請求項１〜８９のいずれか一項に記載の濾過媒体。
【請求項９１】
前記ベースフィルター繊維と絡み合うことが、前記ベースフィルター繊維を包み込むことを含む、請求項９０に記載の濾過媒体。
【請求項９２】
前記セルロースフィラメントの一部が局所的に凝集し、それによってウェブ状またはフィルム状の構造を形成する、請求項１〜９１のいずれか一項に記載の濾過媒体。
【請求項９３】
前記セルロースフィラメントの一部が前記セルロースフィラメント間に水素結合を形成する、請求項１〜９２のいずれか一項に記載の濾過媒体。
【請求項９４】
前記濾過媒体に切れ目およびひだを付けるのに十分な剛性を有する、請求項１〜９３のいずれか一項に記載の濾過媒体。
【請求項９５】
前記ベースフィルター繊維および前記セルロースフィラメントのウェットレイイングから形成される、請求項１〜９４のいずれか一項に記載の濾過媒体。
【請求項９６】
前記ウェットレイイングが、
ベースフィルター繊維および約０．０５ｇ／Ｌ〜約１．０ｇ／Ｌの濃度のセルロースフィラメントを含む水中または別の溶媒中の懸濁液を調製するステップと、
前記懸濁液を形成用の布またはメッシュに通して排液することにより、または発泡体形成プロセスにより、前記濾過媒体を形成するステップと、
ベースフィルター繊維およびセルロースフィラメントを含む前記濾過媒体を熱、凍結乾燥、通気乾燥、または空気乾燥によって乾燥させるステップと
を含む、請求項９５に記載の濾過媒体。
【請求項９７】
前記セルロースフィラメントがアニオン電荷またはカチオン電荷を有する、請求項１〜９６のいずれか一項に記載の濾過媒体。
【請求項９８】
前記セルロースフィラメントが疎水性または親水性である、請求項１〜９７のいずれか一項に記載の濾過媒体。
【請求項９９】
前記ベースフィルター繊維の第１の部分と、前記セルロースフィラメントの第１の部分とが第１の層を形成し、前記第１の部分が、セルロースフィラメントの前記第１の部分とベースフィルター繊維の前記第１の部分との全重量に基づく重量基準で、第１のパーセント値のセルロースフィラメントを含み、
前記ベースフィルター繊維の第２の部分と、前記セルロースフィラメントの第２の部分とが第２の層を形成し、前記第２の部分が、セルロースフィラメントの前記第２の部分とベースフィルター繊維の前記第２の部分との全重量に基づく重量基準で、第２のパーセント値のセルロースフィラメントを含み、
前記第１のパーセント値と前記第２のパーセント値とが異なる、請求項１〜９８のいずれか一項に記載の濾過媒体。
【請求項１００】
前記ベースフィルター繊維の第１の部分と、前記セルロースフィラメントの第１の部分とが第１の層を形成し、セルロースフィラメントの前記第１の部分が第１のグレード／サイズを有し、
前記ベースフィルター繊維の第２の部分と、前記セルロースフィラメントの第２の部分とが第２の層を形成し、セルロースフィラメントの前記第２の部分が第２のグレード／サイズを有し、
前記第１のグレードと前記第２のグレードとが異なる、請求項１〜９９のいずれか一項に記載の濾過媒体。
【請求項１０１】
前記セルロースフィラメントがフィブリル化されていない、請求項１〜１００のいずれか一項に記載の濾過媒体。
【請求項１０２】
濾過媒体を調製する方法であって、
ベースフィルター繊維および約０．０５ｇ／Ｌ〜約１．０ｇ／Ｌの濃度のセルロースフィラメントを含む懸濁液を調製するステップと、
前記懸濁液を形成用の布またはメッシュに通して排液することによって前記濾過媒体を形成するステップと、
前記濾過媒体を乾燥させ、それにより、前記セルロースフィラメントの水素結合と、前記セルロースフィラメントの凝集と、前記セルロースフィラメント間および／または前記セルロースフィラメントと前記ベースフィルター繊維との間の絡み合いとの少なくとも１つを生じさせるステップと
を含む方法。
【請求項１０３】
濾過媒体を調製する方法であって、
ベースフィルター繊維および約０．０５ｇ／Ｌ〜約１．０ｇ／Ｌの濃度のセルロースフィラメントを含む懸濁液を調製するステップと、
前記懸濁液を形成用の布またはメッシュに通して排液することによって前記濾過媒体を形成するステップと、
前記濾過媒体を乾燥させるステップと、
前記セルロースフィラメントの濃度および前記セルロースフィラメントのグレードの少なくとも１つを選択することにより、前記濾過媒体の細孔形状および／または細孔径を制御するステップと
を含む方法。
【請求項１０４】
濾過媒体を調製する方法であって、
ベースフィルター繊維および約０．０５ｇ／Ｌ〜約１．０ｇ／Ｌの濃度のセルロースフィラメントを含む懸濁液を調製するステップと、
前記懸濁液を形成用の布またはメッシュに通して排液することによって前記濾過媒体を形成し、前記濾過媒体を乾燥させるステップと、
前記セルロースフィラメントの濃度、前記セルロースフィラメントのグレードの少なくとも１つを選択することにより、および／あるいは機械的に、または化学物質と、任意選択的に熱、凍結乾燥、溶媒交換とを使用して、または前記懸濁液への化学物質の添加（脱結合剤など）によって前記セルロースフィラメントを前処理することにより、前記セルロースフィラメントの凝集の程度を制御するステップと
を含む方法。
【請求項１０５】
濾過媒体を調製する方法であって、
ベースフィルター繊維およびセルロースフィラメントを希薄懸濁液中で混合するステップと、
前記懸濁液を形成用の布またはメッシュに通して排液することによって前記濾過媒体を形成するステップと、
前記濾過媒体を乾燥させ、それにより、前記セルロースフィラメント間および／または前記セルロースフィラメントと前記ベースフィルター繊維との間の凝集および絡み合いの少なくとも１つを生じさせるステップと
を含む方法。
【請求項１０６】
前記セルロースフィラメントの投入量が前記濾過媒体の細孔径に基づいて選択される、請求項１０２〜１０５のいずれか一項に記載の方法。
【請求項１０７】
前記セルロースフィラメントの少なくとも１つの寸法が前記濾過媒体の細孔径に基づいて選択される、請求項１０２〜１０５のいずれか一項に記載の方法。
【請求項１０８】
前記セルロースフィラメントの投入量が、前記濾過媒体中の前記セルロースフィラメントの水素結合または前記濾過媒体中の前記セルロースフィラメントの凝集の程度に基づいて選択される、請求項１０２〜１０５のいずれか一項に記載の方法。
【請求項１０９】
ベースフィルター繊維を含む濾過媒体の濾過効率を向上させる方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１０】
０．３μｍの粒子サイズにおける前記濾過効率が約１％〜約５００％だけ向上される、請求項１０９に記載の方法。
【請求項１１１】
ベースフィルター繊維を含む濾過媒体の機械的性質を改善する方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１２】
引張強度が約０．０２ｋＮ／ｍ〜約５．０ｋＮ／ｍだけ改善される、請求項１１１に記載の方法。
【請求項１１３】
前記機械的性質が、曲げ剛性、引張強度、比破裂強度、伸び、脆性、およびそれらの組合せから選択される、請求項１１１に記載の方法。
【請求項１１４】
ベースフィルター繊維を含む濾過媒体の最小効率報告値（ＭＥＲＶ）定格を向上させる方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１５】
前記ＭＥＲＶ定格が少なくとも１の値だけ向上される、請求項１１４に記載の方法。
【請求項１１６】
ベースフィルター繊維を含む濾過媒体の曲路性を向上させる方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１７】
前記曲路率が少なくとも１の値だけ向上される、請求項１１６に記載の方法。
【請求項１１８】
ベースフィルター繊維を含む濾過媒体の機械的性質を改善する方法であって、前記ベースフィルター繊維の少なくとも一部をセルロースフィラメントで置き換えるステップ、またはセルロースフィラメントの少なくとも一部を前記濾過媒体に加えるステップを含み、前記セルロースフィラメントが、前記濾過媒体の曲げ剛性、前記濾過媒体の引張強度、前記濾過媒体の最小濾過効率、前記濾過媒体のＭＥＲＶ定格、前記濾過媒体の均一性、前記濾過媒体の曲路性、またはそれらの組合せを向上させることを可能にする、方法。
【請求項１１９】
ベースフィルター繊維を含む濾過媒体の坪量均一性を改善する方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１２０】
前記濾過媒体が、前記セルロースフィラメントと前記ベースフィルター繊維との全重量に基づく重量基準で、約０．１〜約３０％のセルロースフィラメントを含む、請求項１０２〜１１９のいずれか一項に記載の方法。
【請求項１２１】
前記濾過媒体が、前記セルロースフィラメントと前記ベースフィルター繊維との全重量に基づく重量基準で、約０．５〜約３０％のセルロースフィラメントを含む、請求項１０２〜１１９のいずれか一項に記載の方法。
【請求項１２２】
前記濾過媒体が、前記セルロースフィラメントと前記ベースフィルター繊維との全重量に基づく重量基準で、約１〜約３０％のセルロースフィラメントを含む、請求項１０２〜１１９のいずれか一項に記載の方法。
【請求項１２３】
前記濾過媒体が、前記セルロースフィラメントと前記ベースフィルター繊維との全重量に基づく重量基準で、約１〜約１５％のセルロースフィラメントを含む、請求項１０２〜１１９のいずれか一項に記載の方法。
【請求項１２４】
前記濾過媒体が、前記セルロースフィラメントと前記ベースフィルター繊維との全重量に基づく重量基準で、約１〜約１０％のセルロースフィラメントを含む、請求項１０２〜１１９のいずれか一項に記載の方法。
【請求項１２５】
前記濾過媒体が、前記セルロースフィラメントと前記ベースフィルター繊維との全重量に基づく重量基準で、約２〜約１０％のセルロースフィラメントを含む、請求項１０２〜１１９のいずれか一項に記載の方法。
【請求項１２６】
前記ベースフィルター繊維および前記セルロースフィラメントが、結合剤を実質的に含まない濾過層を形成する、請求項１０２〜１２５のいずれか一項に記載の方法。
【請求項１２７】
ベースフィルター繊維およびセルロースフィラメントを含む濾過媒体であって、前記セルロースフィラメントが、前記ベースフィルター繊維と絡み合うウェブ状またはフィルム状の構造を形成する、濾過媒体。
【請求項１２８】
ベースフィルター繊維およびセルロースフィラメントを含む濾過媒体であって、前記セルロースフィラメントが、全体的に、前記ベースフィルター繊維間にウェブ状またはフィルム状の構造を形成する、濾過媒体。
【請求項１２９】
前記セルロースフィラメントと前記ベースフィルター繊維との全重量に基づく重量基準で、約０．１〜約３０％のセルロースフィラメントを含む、請求項１２７または１２８に記載の濾過媒体。
【請求項１３０】
前記セルロースフィラメントと前記ベースフィルター繊維との全重量に基づく重量基準で、約０．５〜約３０％のセルロースフィラメントを含む、請求項１２７または１２８に記載の濾過媒体。
【請求項１３１】
前記セルロースフィラメントと前記ベースフィルター繊維との全重量に基づく重量基準で、約１〜約２０％のセルロースフィラメントを含む、請求項１２７または１２８に記載の濾過媒体。
【請求項１３２】
前記セルロースフィラメントと前記ベースフィルター繊維との全重量に基づく重量基準で、約１〜約１５％のセルロースフィラメントを含む、請求項１２７または１２８に記載の濾過媒体。
【請求項１３３】
前記セルロースフィラメントと前記ベースフィルター繊維との全重量に基づく重量基準で、約１〜約１０％のセルロースフィラメントを含む、請求項１２７または１２８に記載の濾過媒体。
【請求項１３４】
前記セルロースフィラメントと前記ベースフィルター繊維との全重量に基づく重量基準で、約２〜約１０％のセルロースフィラメントを含む、請求項１２７または１２８に記載の濾過媒体。
【請求項１３５】
前記ベースフィルター繊維および前記セルロースフィラメントが、結合剤を実質的に含まない濾過層を形成する、請求項１２７〜１３４のいずれか一項に記載の濾過媒体。
【発明の詳細な説明】
【技術分野】
【０００１】
関連出願の相互参照
本出願は、その全体が参照により本明細書に援用される２０１５年７月１６日に出願された同時係属中の米国仮特許出願第６２／１９３，１４１号明細書からの優先権の利益を主張する。
【０００２】
本開示は、セルロースフィラメント（ＣＦ）を含む濾過媒体に関する。
【背景技術】
【０００３】
フィルターは、気体または液体のいずれかから粒子を除去する種々の用途に使用される。フィルターは、濾過媒体を含み、これは、気体または液体からの粒子の除去を実施するフィルターの一部である。フィルターは、フレームなどの濾過媒体を物理的に支持する構造要素をさらに含むことができる。
【０００４】
繊維状濾過媒体としては、繊維または繊維状材料が挙げられる。繊維は、セルロース、ガラス、炭素、セラミック、シリカ、および合成ポリマー、たとえばナイロン、レーヨン、ポリオレフィン、ポリエステル、ポリアラミド、ポリイミド、ポリアクリル、およびポリアミドなどの種々の材料でできていてよい。繊維に加えて、繊維状濾過媒体は、多くの場合、バインダーまたは飽和剤などの添加剤を含む。バインダーは、繊維を互いに保持し、濾過媒体の構造的完全性を改善するために濾過媒体に加えられる。バインダーの例としては、熱的に接合可能な樹脂、低ガラス転移温度ラテックス、および繊維が挙げられる。ある用途では、濾過媒体に含浸させるために飽和剤を使用することもできる。他の用途では、濾過媒体の機械的性質を改善するために、支持または硬化層を濾過媒体の設計に含めることができる。
【０００５】
濾過性能は、典型的には、１）通常、移送気体または液体から特定の汚染物質を除去するパーセント値として測定される、移送気体または液体からさまざまなサイズの汚染物質を捕捉するための濾過効率と、２）通常、フィルターにわたる圧力低下として測定される、移動する気体または液体に対してフィルターにより生じる抵抗と、３）通常、フィルターが特定の最大圧力低下において保持できる汚染物質量として測定される、ダスト保持容量との３つの重要な属性に関して記載される。繊維直径は、濾過媒体の濾過性能の制御において重要な要因の１つである。一般に、より小さい直径の繊維を含む濾過媒体は、より大きい直径の繊維を含む濾過媒体よりも濾過効率が高いが、透過率が低い。さらに、それらの小さい平均細孔径のために、より細い繊維でできた濾過媒体は、早期の目詰まりが問題となる傾向があり、それによってダスト保持容量がより少なくなる。
【０００６】
早期の目詰まりを防止し、種々のフィルター用途に適応させるために、市販の濾過媒体は、多くの場合、場合により複雑な複合構造で配列された２つ以上の直径の繊維を含有する（米国特許第３２０１９２６号明細書、米国特許第５７１４０７６号明細書）。これらの繊維は、濾過媒体全体にわたって均一または不均一に分布することができる。一般的な方法の１つでは、より細い繊維の上に粗い繊維の濾過媒体の１つまたは複数の層を配置することによって繊維の不均一な分布が得られる。たとえば、より大きい直径の繊維は、より小さい直径の繊維の上流に配置されることが多い。この方法では、より大きい直径の繊維は、より大きい粒子を捕捉して、それらの粒子による下流の細繊維層中の細孔の目詰まりを防止する（米国特許第３２０１９２６号明細書、米国特許第５６７２１８８号明細書、米国特許第５７１４０６７号明細書、米国特許第５７８５７２５号明細書）。粗い繊維の層は、濾過媒体に強度および剛性を付与することもできる（米国特許第５９４８３４４号明細書、米国特許第７９９３４２７号明細書）。同じ目的でバインダーおよび飽和剤を加えることもできる。
【０００７】
数ミクロン以下の直径を有する繊維を含む繊維状濾過媒体は、微粒子を捕捉する能力のために濾過産業で関心が持たれている。ミクロンまたはサブミクロンの直径の繊維はいくつかの方法によって製造することができる。
【０００８】
メルトブローン法では、１または２ミクロンの小さい直径を有するマイクロファイバーを製造できる。メルトブローン法によって製造された繊維を含む濾過媒体は十分な濾過効率を有するが、通常、それらは弱くかつ構造的に不十分である。
【０００９】
はるかに小さい直径を有するポリマー繊維は、ポリマー溶液の電界紡糸などの方法によって製造することができる。その場合、１００ナノメートル未満の直径を有するナノファイバーを製造することができる。たとえば、米国特許出願公開第２０１２／０２０４５２７Ａ号明細書、米国特許第８１１８９０１号明細書、米国特許第７３１８８５２号明細書、米国特許第７１７９３１７号明細書、米国特許第６９２４０２８号明細書、および米国特許第６７４３２７３号明細書において、Ｃｈｕｎｇらは、改善された物理的および化学的安定性を有する細繊維の製造が可能となる種々のポリマーブレンドを開示す。この特許出願は、電界紡糸によってこれらの細繊維から製造可能な１ミクロン未満の厚さの繊維層にも及んでいる。この微細な層は、強度、剛性、およびプリーツ加工性を付与する基材に接着することができ、次に多層フィルター製品中で使用することができる。特許の米国特許第８３０３６９３号明細書は、少なくとも１つの細繊維層と、細繊維層の上流に位置する１つの粗い繊維層とを含む濾過媒体に関する。ポリマー溶液の電界紡糸によって形成されるより細い繊維は１００〜３００ナノメートルの好ましい直径を有し、それらが形成する層は１０〜１０００ミクロンの厚さを有する。この微細な層は、細繊維間に不規則にナノ粒子が配置された複数の基材を含むこともできる。細繊維のウェブに粒子を加えることは、特許出願の米国特許出願公開第２０１３／０００８８５３号明細書にも記載されている。これらの粒子は、流体中に分散または溶解した材料との反応、吸収、または吸着が可能である。
【００１０】
種々の濾過用途で種々の直径のガラス繊維も使用される。連続延伸または回転紡糸などの方法によって製造されたより大きい繊維は、比較的低い濾過効率が要求され、多くの場合、合成繊維と併用される用途に使用される（米国特許第６５５５４８９号明細書、米国特許第７５８２１３２号明細書、および米国特許第７６０８１２５号明細書）。より高い効率を必要とする用途の場合、フレーム減衰（ｆｌａｍｅ  ａｔｔｅｎｕａｔｉｏｎ）法によって製造される細ガラス繊維が一般に使用される。これらの繊維は、０．１〜５．５ミクロンのサイズの範囲の直径を有する。これらの繊維のマットは、通常、ウェットレイド法または製紙法によって形成されるが、エアレイド法を使用することもできる（米国特許第５７８５７２５号明細書、欧州特許第０８７８２２６号明細書）。フレーム減衰されたガラス繊維は、０．３ミクロンの直径を有するすべての空中浮遊粒子の少なくとも９９．９７％を捕捉するＨＥＰＡフィルターなどの非常に高い濾過効率が要求される用途に使用されることが多い。ＨＥＰＡフィルター中に使用されるガラス繊維ブランケットは、酸の攻撃によって繊維間の結合をある程度形成するために、場合により強い酸性条件下で形成される。しかし、多くのガラス繊維媒体では、繊維を互いに保持するために媒体の組成物にバインダーが加えられる。
【００１１】
上記のすべての細繊維は十分に画定された直径を有するが、フィブリル化繊維を濾過媒体の組成物に加えることも可能である。フィブリル化繊維は親繊維を含み、それらがより小さい直径のフィブリルに分岐し、それら自体がさらに小さい直径のさらなるフィブリルに分岐することができる。１ミクロン未満、好ましくは５００ｎｍ未満のサイズのフィブリルを有するフィブリル化繊維は、それらの優れた濾過能力のために関心が持たれている。このような繊維は、合成セルロース（リヨセル繊維）またはアクリルポリマーなどの材料から製造することができる。これらの繊維は結合を形成する能力を有さないが、フィブリルは繊維間で絡み合いを形成する傾向にあり、それによって濾過媒体にある程度の強度が付与される。細ガラス繊維と、フィブリル化リヨセル繊維と、バインダーとの混合物から製造される濾過媒体の例が、特許の米国特許第６８７２３１１号明細書および特許出願の米国特許出願公開第２０１２／０１５２８５９号明細書に示されている。
【００１２】
１ミクロン未満の直径を有する非常に細い繊維を濾過媒体に加えることで、優れた濾過性能を有するフィルターが得られ、種々の材料からこのような繊維を製造するための数種類の異なる方法が現在存在する。しかし、フィルター組成物に少量加えた場合でさえも、優れた強度を有する濾過媒体を製造できるような自己結合能力を有する非常に細い繊維は、既存技術では製造されない。
【発明の概要】
【発明が解決しようとする課題】
【００１３】
したがって、既存の技術の欠点に少なくとも部分的に対処する装置、システム、または方法が提供されることが非常に望ましい。
【課題を解決するための手段】
【００１４】
複数のベース繊維と種々の量のセルロースフィラメント（ＣＦ）とを含む濾過媒体中において、それらのフィラメントは、濾過効率と機械的性質との両方に実質的に寄与できることが分かった。たとえば、狭い幅、リボン状形態、高アスペクト比、および高い水素結合能力を含むＣＦの特性により、濾過媒体中での複数の構造の形成が促進され得る。ＣＦは、多くの異なる物理的形態を示すことができ、それらのすべてが、結果として得られる濾過媒体の性質の変化に寄与する。媒体中でＣＦが示すことができる形態としては、個別のフィラメント、それら自体間でまたはベース繊維と絡み合ったフィラメント、それら自体またはベース繊維とともに包み込むフィラメント、部分的に凝集したフィラメント、ウェブ状構造、およびフィルム状構造が挙げられる。種々の形状およびサイズのこれらの構造により、濾過媒体細孔構造および曲路性、ならびにその濾過性能および機械的性質を変化させることができる。フィルター構造中のフィラメント間の水素結合または凝集の程度は、種々の手段によって調節することができる。このような手段としては、フィラメントの量、フィラメントの種類またはグレードの変更、フィルター組成物への脱結合剤などの化学添加剤の添加、および／または濾過媒体を製造するために使用される方法の変更が挙げられる。本開示の濾過媒体を製造する方法は、ウェットレイドプロセスまたは発泡体形成プロセスであり、その後、周囲条件下で空気乾燥により、熱により、または凍結乾燥機中での乾燥が行われる。したがって、別の一態様では、本開示は、特定の濾過または別の用途のために調整された細孔構造を有するセルロースフィラメントを含有する濾過媒体を製造する方法を提供する。
【００１５】
本開示の一態様によると、
ベースフィルター繊維と、
セルロースフィラメントと
を含む濾過媒体が提供される。
【００１６】
本開示の別の一態様によると、
ベースフィルター繊維と、
セルロースフィラメントと
を含む濾過媒体であって、少なくとも約３０ｍｇｆ（重量ミリグラム）のガーレー曲げ剛性を有する濾過媒体が提供される。
【００１７】
本開示の別の一態様によると、
ベースフィルター繊維と、
セルロースフィラメンと
を含む濾過媒体であって、少なくとも約１００ｍｇｆ（重量ミリグラム）のガーレー曲げ剛性を有する濾過媒体が提供される。
【００１８】
本開示の別の一態様によると、
ベースフィルター繊維と、
セルロースフィラメントと
を含む濾過媒体であって、少なくとも約０．０２ｋＮ／ｍの引張強度を有する濾過媒体が提供される。
【００１９】
本開示の別の一態様によると、
ベースフィルター繊維と、
セルロースフィラメントと
を含む濾過媒体であって、少なくとも約０．２ｋＮ／ｍの引張強度を有する濾過媒体が提供される。
【００２０】
本開示の別の一態様によると、
ベースフィルター繊維と、
セルロースフィラメントと
を含む濾過媒体であって、ベースフィルター繊維とセルロースフィラメントとが、結合剤を実質的に含まない濾過層を形成する、濾過媒体が提供される。
【００２１】
本開示の別の一態様によると、
ベースフィルター繊維と、
セルロースフィラメントと
を含む濾過媒体であって、ベースフィルター繊維とセルロースフィラメントとが、１０ｍｍ未満の厚さを有する濾過層を形成する、濾過媒体が提供される。
【００２２】
本開示の別の一態様によると、
ベースフィルター繊維と、
セルロースフィラメントと
を含む濾過媒体であって、ベースフィルター繊維とセルロースフィラメントとが、約０．００５ｍｍ〜約１０ｍｍの厚さを有する濾過層を形成する、濾過媒体が提供される。
【００２３】
本開示の別の一態様によると、
ベースフィルター繊維と、
セルロースフィラメントと
を含む濾過媒体であって、セルロースフィラメントが、ベースフィルター繊維を単独で使用する場合と比較して、ベースフィルター繊維の少なくとも１つの機械的性質を向上させるのに適切な比率でベースフィルター繊維と併用される、濾過媒体が提供される。
【００２４】
本開示の別の一態様によると、
ベースフィルター繊維と、
セルロースフィラメントと
を含む濾過媒体であって、セルロースフィラメントが、ベースフィルター繊維を単独で使用する場合と比較して、ベースフィルター繊維の濾過効率と少なくとも１つの機械的性質とを向上させるのに適切な比率でベースフィルター繊維と併用される、濾過媒体が提供される。
【００２５】
本開示の別の一態様によると、
ベースフィルター繊維と、
セルロースフィラメントと
を含む濾過媒体であって、セルロースフィラメントが、ベースフィルター繊維を単独で使用する場合と比較して、ベースフィルター繊維の濾過効率を少なくとも１％だけ向上させ、かつ引張強度を少なくとも０．０２ｋＮ／ｍだけ向上させるのに適切な比率でベースフィルター繊維と併用される、濾過媒体が提供される。
【００２６】
本開示の別の一態様によると、
ベースフィルター繊維と、
セルロースフィラメントと
を含む濾過媒体であって、セルロースフィラメントが、同じベースフィルター繊維を含むが、セルロースフィラメントが存在しない濾過媒体と比較して、ベースフィルター繊維の少なくとも１つの機械的性質を向上させるのに適切な比率でベースフィルター繊維と併用される、濾過媒体が提供される。
【００２７】
本開示の別の一態様によると、
ベースフィルター繊維と、
セルロースフィラメントと
を含む濾過媒体であって、セルロースフィラメントが、同じベースフィルター繊維を含むが、セルロースフィラメントが存在しない濾過媒体と比較して、ベースフィルター繊維の濾過効率と少なくとも１つの機械的性質とを向上させるのに適切な比率でベースフィルター繊維と併用される、濾過媒体が提供される。
【００２８】
本開示の別の一態様によると、
ベースフィルター繊維と、
セルロースフィラメントと
を含む濾過媒体であって、セルロースフィラメントが、同じベースフィルター繊維を含むが、セルロースフィラメントが存在しない濾過媒体と比較して、ベースフィルター繊維の濾過効率を少なくとも１％だけ向上させ、かつ引張強度を少なくとも０．０２ｋＮ／ｍだけ向上させるのに適切な比率でベースフィルター繊維と併用される、濾過媒体が提供される。
【００２９】
本開示の別の一態様によると、
ベースフィルター繊維と、
セルロースフィラメントと
を含む濾過媒体であって、
約３０〜約１５０ｇ／ｍ２の坪量、
少なくとも８のＭＥＲＶ定格、
２００Ｐａ未満の圧力低下、
少なくとも０．１ｋＮ／ｍの引張強度、および
少なくとも２００ｍｇｆの曲げ剛性
を有する濾過媒体が提供される。
【００３０】
本開示の別の一態様によると、
ベースフィルター繊維と、
セルロースフィラメントと
を含む濾過媒体であって、
約４０〜約１００ｇ／ｍ２の坪量、
少なくとも９９％の濾過効率、
３００Ｐａ未満の圧力低下、
少なくとも０．１ｋＮ／ｍの引張強度、および
少なくとも２００ｍｇｆの曲げ剛性
を有する濾過媒体が提供される。
【００３１】
本開示の別の一態様によると、
ベースフィルター繊維と、
セルロースフィラメントと
を含む濾過媒体であって、少なくとも約０．２Ｎ・ｍ／ｇの比引張強度を有する濾過媒体が提供される。
【００３２】
本開示の別の一態様によると、
ベースフィルター繊維と、
セルロースフィラメントと
を含む濾過媒体であって、少なくとも約２Ｎ・ｍ／ｇの比引張強度を有する濾過媒体が提供される。
【００３３】
本開示の別の一態様によると、濾過媒体を調製する方法であって、
ベースフィルター繊維および約０．０５ｇ／Ｌ〜約１．０ｇ／Ｌの濃度のセルロースフィラメントを含む懸濁液を調製するステップと、
懸濁液を形成用の布またはメッシュに通して排液することによって濾過媒体を形成するステップと、
濾過媒体を乾燥させ、それにより、セルロースフィラメントの水素結合と、セルロースフィラメントの凝集と、セルロースフィラメント間および／またはセルロースフィラメントとベースフィルター繊維との間の絡み合いとの少なくとも１つを生じさせるステップと
を含む方法が提供される。
【００３４】
本開示の別の一態様によると、濾過媒体を調製する方法であって、
ベースフィルター繊維および約０．０５ｇ／Ｌ〜約１．０ｇ／Ｌの濃度のセルロースフィラメントを含む懸濁液を調製するステップと、
懸濁液を形成用の布またはメッシュに通して排液することによって濾過媒体を形成するステップと、
濾過媒体を乾燥させるステップと、
セルロースフィラメントの濃度、およびセルロースフィラメントのグレードの少なくとも１つを選択することにより、濾過媒体の細孔形状および／または細孔径を制御するステップと
を含む方法が提供される。
【００３５】
本開示の別の一態様によると、濾過媒体を調製する方法であって、
ベースフィルター繊維および約０．０５ｇ／Ｌ〜約１．０ｇ／Ｌの濃度のセルロースフィラメントを含む懸濁液を調製するステップと、
懸濁液を形成用の布またはメッシュに通して排液することによって濾過媒体を形成し、濾過媒体を乾燥させるステップと、
セルロースフィラメントの濃度、セルロースフィラメントのグレードの少なくとも１つを選択することにより、および／あるいは機械的に、または化学物質と、任意選択的に熱、凍結乾燥、溶媒交換とを使用して、または懸濁液への化学物質の添加（脱結合剤など）によってセルロースフィラメントを前処理することにより、セルロースフィラメントの凝集の程度を制御するステップと
を含む方法が提供される。
【００３６】
本開示の別の一態様によると、濾過媒体を調製する方法であって、
ベースフィルター繊維およびセルロースフィラメントを希薄懸濁液中で混合するステップと、
懸濁液を形成用の布またはメッシュに通して排液することによって濾過媒体を形成するステップと、
濾過媒体を乾燥させ、それにより、セルロースフィラメント間および／またはセルロースフィラメントとベースフィルター繊維との間の凝集および絡み合いの少なくとも１つを生じさせるステップと
を含む方法が提供される。
【００３７】
本開示の別の一態様によると、濾過媒体を調製する方法であって、
ベースフィルター繊維およびセルロースフィラメントを希薄懸濁液中で混合するステップと、
懸濁液を形成用の布またはメッシュに通して排液することによって濾過媒体を形成するステップと、
懸濁液を乾燥させ、それにより、セルロースフィラメント間および／またはセルロースフィラメントとベースフィルター繊維との間の水素結合、凝集および絡み合いの少なくとも１つを生じさせるステップと
を含む方法が提供される。
【００３８】
本開示の別の一態様によると、濾過媒体を調製する方法であって、
ベースフィルター繊維および約０．０５ｇ／Ｌ〜約１．０ｇ／Ｌの濃度のセルロースフィラメントを含む水中または別の溶媒中の懸濁液を調製するステップと、
懸濁液を形成用の布またはメッシュに通して排液することによって濾過媒体を形成するステップと、
熱、凍結乾燥、通気乾燥、または空気乾燥によって濾過媒体を乾燥させ、それにより、セルロースフィラメントの水素結合と、セルロースフィラメントの凝集と、セルロースフィラメント間および／またはセルロースフィラメントとベースフィルター繊維との間の絡み合いとの少なくとも１つを生じさせるステップと
を含む方法が提供される。
【００３９】
本開示の別の一態様によると、濾過媒体を調製する方法であって、
ベースフィルター繊維および約０．０５ｇ／Ｌ〜約１．０ｇ／Ｌの濃度のセルロースフィラメントを含む懸濁液を調製するステップと、
懸濁液を形成用の布またはメッシュに通して排液することによって濾過媒体を形成するステップと、
ベースフィルター繊維およびセルロースフィラメントを含む濾過媒体を熱、凍結乾燥、通気乾燥、または空気乾燥によって乾燥させるステップと、
セルロースフィラメントの濃度およびセルロースフィラメントのグレードの少なくとも１つを選択することにより、濾過媒体の細孔形状および／または細孔径を制御するステップと
を含む方法が提供される。
【００４０】
本開示の別の一態様によると、濾過媒体を調製する方法であって、
ベースフィルター繊維および約０．０５ｇ／Ｌ〜約１．０ｇ／Ｌの濃度のセルロースフィラメントを含む懸濁液を調製するステップと、
懸濁液を形成用の布またはメッシュに通して排液することによって濾過媒体を形成するステップと、
ベースフィルター繊維およびセルロースフィラメントを含む濾過媒体を熱、凍結乾燥、通気乾燥、または空気乾燥によって乾燥させるステップと、
セルロースフィラメントの濃度、セルロースフィラメントのグレードの少なくとも１つを選択することにより、および／あるいは機械的に、または化学物質と、任意選択的に熱、凍結乾燥、溶媒交換とを使用して、または懸濁液への化学物質の添加によってセルロースフィラメントを前処理することにより、セルロースフィラメントの水素結合および／または凝集の程度を制御するステップと
を含む方法が提供される。
【００４１】
本開示の別の一態様によると、濾過媒体を調製する方法であって、
ベースフィルター繊維および約０．０５ｇ／Ｌ〜約１．０ｇ／Ｌの濃度のセルロースフィラメントを含む懸濁液を調製するステップと、
発泡体形成プロセスによって濾過媒体を形成するステップと、
ベースフィルター繊維およびセルロースフィラメントを含む濾過媒体を熱、凍結乾燥、通気乾燥、または空気乾燥によって乾燥させるステップと
を含む方法が提供される。
【００４２】
本開示の別の一態様によると、ベースフィルター繊維を含む濾過媒体の濾過効率を向上させる方法であって、ベースフィルター繊維の少なくとも一部をセルロースフィラメントで置き換えるステップ、またはセルロースフィラメントの少なくとも一部を濾過媒体に加えるステップを含む方法が提供される。
【００４３】
本開示の別の一態様によると、ベースフィルター繊維およびバインダーを含む濾過媒体の濾過効率を向上させる方法であって、バインダーの少なくとも一部をセルロースフィラメントで置き換えるステップ、またはセルロースフィラメントの少なくとも一部を濾過媒体に加えるステップを含む方法が提供される。
【００４４】
本開示の別の一態様によると、ベースフィルター繊維を含む濾過媒体の機械的性質（たとえば、引張強度および／または曲げ剛性）を改善する方法であって、ベースフィルター繊維の少なくとも一部をセルロースフィラメントで置き換えるステップ、またはセルロースフィラメントの少なくとも一部を濾過媒体に加えるステップを含む方法が提供される。
【００４５】
本開示の別の一態様によると、ベースフィルター繊維およびバインダーを含む濾過媒体の機械的性質（たとえば、引張強度および／または曲げ剛性）を改善する方法であって、バインダーの少なくとも一部をセルロースフィラメントで置き換えるステップ、またはセルロースフィラメントの少なくとも一部を濾過媒体に加えるステップを含む方法が提供される。
【００４６】
本開示の別の一態様によると、ベースフィルター繊維を含む濾過媒体の最小効率報告値（ＭＥＲＶ）定格を向上させる方法であって、ベースフィルター繊維の少なくとも一部をセルロースフィラメントで置き換えるステップ、またはセルロースフィラメントの少なくとも一部を濾過媒体に加えるステップを含む方法が提供される。
【００４７】
本開示の別の一態様によると、ベースフィルター繊維およびバインダーを含む濾過媒体の最小効率報告値（ＭＥＲＶ）定格を向上させる方法であって、バインダーの少なくとも一部をセルロースフィラメントで置き換えるステップ、またはセルロースフィラメントの少なくとも一部を濾過媒体に加えるステップを含む方法が提供される。
【００４８】
本開示の別の一態様によると、ベースフィルター繊維を含む濾過媒体の機械的性質を改善する方法であって、ベースフィルター繊維の少なくとも一部をセルロースフィラメントで置き換えるステップ、またはセルロースフィラメントの少なくとも一部を濾過媒体に加えるステップを含み、セルロースフィラメントが、濾過媒体の曲げ剛性、濾過媒体の引張強度、濾過媒体の最小濾過効率、濾過媒体のＭＥＲＶ定格、濾過媒体の均一性、濾過媒体の曲路性、またはそれらの組合せを向上させることを可能にする、方法が提供される。
【００４９】
本開示の別の一態様によると、ベースフィルター繊維およびバインダーを含む濾過媒体の機械的性質を改善する方法であって、バインダーの少なくとも一部をセルロースフィラメントで置き換えるステップ、またはセルロースフィラメントの少なくとも一部を濾過媒体に加えるステップを含み、セルロースフィラメントが、濾過媒体の曲げ剛性、濾過媒体の引張強度、濾過媒体の最小濾過効率、濾過媒体のＭＥＲＶ定格、濾過媒体の均一性、濾過媒体の曲路性、またはそれらの組合せを向上させることを可能にする、方法が提供される。
【００５０】
本開示の別の一態様によると、ベースフィルター繊維を含む濾過媒体の曲路性を向上させる方法であって、ベースフィルター繊維の少なくとも一部をセルロースフィラメントで置き換えるステップ、またはセルロースフィラメントの少なくとも一部を濾過媒体に加えるステップを含む方法が提供される。
【００５１】
本開示の別の一態様によると、ベースフィルター繊維およびバインダーを含む濾過媒体の曲路性を向上させる方法であって、バインダーの少なくとも一部をセルロースフィラメントで置き換えるステップ、またはセルロースフィラメントの少なくとも一部を濾過媒体に加えるステップを含む方法が提供される。
【００５２】
本開示の別の一態様によると、ベースフィルター繊維を含む濾過媒体の坪量均一性を改善する方法であって、ベースフィルター繊維の少なくとも一部をセルロースフィラメントで置き換えるステップ、またはセルロースフィラメントの少なくとも一部を濾過媒体に加えるステップを含む方法が提供される。
【００５３】
本開示の別の一態様によると、ベースフィルター繊維およびバインダーを含む濾過媒体の坪量均一性を改善する方法であって、バインダーの少なくとも一部をセルロースフィラメントで置き換えるステップ、またはセルロースフィラメントの少なくとも一部を濾過媒体に加えるステップを含む方法が提供される。
【００５４】
本開示の別の一態様によると、ベースフィルター繊維およびセルロースフィラメントを含む濾過媒体であって、セルロースフィラメントがそれら自体間で絡み合い、および／またはベースフィルター繊維と絡み合う、濾過媒体が提供される。
【００５５】
本開示の別の一態様によると、ベースフィルター繊維およびセルロースフィラメントを含む濾過媒体であって、セルロースフィラメントがそれら自体間を包み、および／またはベース繊維を包み込む、濾過媒体が提供される。
【００５６】
本開示の別の一態様によると、ベースフィルター繊維およびセルロースフィラメントを含む濾過媒体であって、セルロースフィラメントが、部分的に凝集した構造を形成する、濾過媒体が提供される。
【００５７】
本開示の別の一態様によると、ベースフィルター繊維およびセルロースフィラメントを含む濾過媒体であって、セルロースフィラメントが、ベースフィルター繊維と絡み合うウェブ状またはフィルム状の構造を形成する、濾過媒体が提供される。
【００５８】
本開示の別の一態様によると、ベースフィルター繊維およびセルロースフィラメントを含む濾過媒体であって、セルロースフィラメントが、全体的に、ベースフィルター繊維間にウェブ状またはフィルム状の構造を形成する、濾過媒体が提供される。
【００５９】
本開示の別の一態様によると、ベースフィルター繊維およびセルロースフィラメントを含む濾過媒体であって、セルロースフィラメントが、濾過媒体の性質の変化に寄与する種々の物理的形態を示し、任意選択的に、それらの物理的形態が、個別のフィラメント、それら自体間でおよび／またはベース繊維と絡み合ったフィラメント、それら自体および／またはベース繊維とともに包み込むフィラメント、部分的に凝集したフィラメント、ウェブ状構造、フィルム状構造、およびそれらの組合せである、濾過媒体が提供される。
【００６０】
以下の図面は非限定的な例である。
【図面の簡単な説明】
【００６１】
【図１】濾過媒体の製造に使用される改良された手すき機および混合エアレーターを示し、（Ａ）エアレーターを用いた混合の有効性を示す改良デッケルの写真；（Ｂ）デッケル中に挿入されるエアレーターの概略図；（Ｃ）図１Ｂ中のＡ：Ａからの図を示す概略図；および（Ｄ）図１Ｂ中のＢ：Ｂからの図を示す概略図である。
【図２】セルロースフィラメント（ＣＦ）の走査型電子顕微鏡写真を示す。（Ａ）はＣＦのリボン状の性質を示す。スケールバーは２．０μｍを示す。（Ｂ）ＣＦの長さの幅に対する高いアスペクト比を示す。矢印は１本のセルロースフィラメントの異なる部分を示す。スケールバーは１００μｍを示す。
【図３】ＣＦを含有する濾過媒体の一部を示す走査型電子顕微鏡写真を示す。（Ａ）は、個別のガラス繊維ロッドの周囲およびその間にフィラメント自体が配置される種々の方法を示す。スケールバーは１０．０μｍを示す。画像の左側の矢印は、部分的に凝集したフィラメントを示し；上部の矢印は、フィルム状構造を示し；画像の右側の上の２つの矢印は、ガラス繊維を包み込むフィラメントを示し；画像の右側の下の３つの矢印は、ガラス繊維を示す。（Ｂ）は、部分的に凝集したセルロースフィラメントから形成されたウェブ状構造およびその細孔の一部の寸法を示す。スケールバーは１０．０μｍを示す。
【図４】重量基準で、（Ａ）０％のＣＦ、（Ｂ）２％のＣＦ、（Ｃ）５％のＣＦ、および（Ｄ）１０％のＣＦの種々の投入量の場合の細孔構造の変化を示す濾過媒体の走査型電子顕微鏡写真を示す。スケールバーは、図４Ａ、４Ｂ、および４Ｃでは１００μｍを示し、図４Ｄでは２００μｍを示す。
【図５】（Ａ）０％のＣＦおよび（Ｂ）４％のＣＦを含有するガラス繊維の濾過媒体の光学顕微鏡写真を示す。図５Ａおよび５Ｂの顕微鏡写真中で検出された低坪量の領域がそれぞれ（Ｃ）および（Ｄ）に示されている。示される全領域は、すべての場合で３．５×２．６ｍｍである。図５Ａおよび５Ｂ中のスケールバーは１０００μｍを示す。
【図６】（Ａ）０％のＣＦおよび（Ｂ）４％のＣＦを含有するガラス繊維濾過媒体の走査像を示す。図６Ａおよび６Ｂの走査像中に検出された低坪量の領域を（Ｃ）および（Ｄ）に示す。示される全領域は、すべての場合で１４５×１４５ｍｍである。図６Ａおよび６Ｂ中のスケールバーは３０ｍｍを示す。
【図７】０％、２％、５％および１０％の種々の量のＣＦを含有する４つの濾過媒体について測定した空中浮遊粒子サイズ（μｍ）の関数としての空気濾過効率（％）のグラフを示す。所望の量のＣＦを含有する５．５μｍの平均直径のガラス繊維から作製した２００ｇ／ｍ２の濾過媒体について、濾過効率曲線を得た。１０．５フィート／分の流速において濾過効率および圧力低下（ΔＰ）を測定した。
【図８】０％、２％、５％、および１０％のＣＦの種々の投入量を有する濾過媒体に関して測定した引張強度を示すグラフを示す。引張強度は、所望の量のＣＦを含有する５．５μｍの平均直径のガラス繊維から作製した２００ｇ／ｍ２の濾過媒体について求めた。
【図９】０％、２％、５％、および１０％のＣＦの種々の投入量を有する濾過媒体に関して測定した曲げ剛性を示すグラフを示す。ガーレー剛性は、所望の量のＣＦを含有する５．５μｍの平均直径のガラス繊維から作製した２００ｇ／ｍ２の濾過媒体について求めた。
【図１０】種々の量のＣＦを含有する濾過媒体の濾過効率を、種々のバインダーを含有する濾過媒体の濾過効率と比較する。種々のバインダーを用いて作製した１００ｇ／ｍ２の種々のガラス繊維濾過媒体について、濾過効率曲線を測定した。濾過媒体は、５．５μｍの平均直径ガラス繊維と、（Ａ）ＣＦ、（Ｂ）ポリエチレン（ＰＥ）フィブリル化繊維、（Ｃ）ポリビニルアルコール（ＰＶＯＨ）繊維、（Ｄ）コポリエステル／ポリエステルＢＣＣ１（Ｃｏ−ＰＥＴ／ＰＥＴ）二成分繊維、または（Ｅ）アクリル樹脂（ＡＲ）のいずれかとから作製した。比較の目的で、すべてのグラフ中にＣＦを用いて得られた結果を含めている。
【図１１】ＣＦまたは異なる結合剤のいずれかを種々の量で含有する濾過媒体の引張強度を示すグラフを示す。５．５μｍの平均直径のガラス繊維と、グラフ上に示される種々の量のＣＦ、熱的に接合させたＰＥ繊維、ＰＶＯＨ繊維、熱的に接合させたＣｏ−ＰＥＴ／ＰＥＴ二成分繊維、またはアクリル樹脂のいずれかとから作製した１００ｇ／ｍ２の濾過媒体について引張強度を測定した。
【図１２】ＣＦまたは種々の結合剤とのいずれかを種々の量で含有する濾過媒体の曲げ剛性を示すグラフを示す。５．５μｍの平均直径ガラス繊維と、グラフ上に示される種々の量のＣＦ、熱的に接合されたＰＥ繊維、ＰＶＯＨ繊維、熱的に接合されたＣｏ−ＰＥＴ／ＰＥＴ二成分繊維、またはアクリル樹脂のいずれかとから作製した１００ｇ／ｍ２の濾過媒体についてガーレー剛性を測定した。
【図１３】引張強度（ｋＮ／ｍ）の関数としての濾過効率（Ｅ１）のグラフを示す。５．５μｍの平均直径のガラス繊維と、グラフ上に示されるＣＦまたはＰＥ繊維またはＰＶＯＨ繊維またはＣｏ−ＰＥＴ／ＰＥＴ二成分繊維またはアクリル樹脂とから１００ｇ／ｍ２の濾過媒体を作製した。
【図１４】乾燥方法が濾過媒体の濾過効率にどのように影響を与え得るかを示す。熱乾燥および凍結乾燥を行った１００ｇ／ｍ２の濾過媒体の濾過効率曲線の比較を示す。５．５μｍの平均直径のガラス繊維と１０％のＣＦとの混合物から濾過媒体を作製した。１０．５フィート／分の流速において濾過効率および圧力低下（ΔＰ）を測定した。
【図１５】ＭＥＲＶ  １４の定格の市販のウェットレイド濾過媒体の走査型電子顕微鏡写真を示す。スケールバーは１００μｍを示す。画像の左側の矢印はバインダーを示し、画像の右側の２つの矢印はガラス繊維を示す。
【図１６】ＣＦを使用する場合および使用しない場合の４．０μｍの平均直径のガラスマイクロファイバーから作製した、グラフ上に示される種々の坪量の濾過媒体の濾過効率曲線を示す。１０．５フィート／分の流速において濾過効率および圧力低下（ΔＰ）を測定した。
【図１７】４．０μｍの平均直径のガラスマイクロファイバーから作製され、グラフ上に示される異なるＣＦを種々の量で含有する１００ｇ／ｍ２の濾過媒体の濾過効率曲線を示す。１０．５フィート／分の流速において濾過効率および圧力低下（ΔＰ）を測定した。
【図１８】（Ａ）２．７または（Ｂ）５．５μｍの平均直径のガラスマイクロファイバーで一部を置き換えたガラス繊維とＣＦ（ＣＦ６）との混合物から作製した７５ｇ／ｍ２の濾過媒体の濾過効率曲線を示す。
【発明を実施するための形態】
【００６２】
以下の例は非限定的な方法で提供される。
【００６３】
他に示されない限り、この項および別の項に記載の定義および実施形態は、当業者によって理解されるように適切に本明細書に記載される本開示のすべての実施形態および態様に適用可能となることが意図される。
【００６４】
本開示において使用される場合、内容が明確に他のことを示すのでなければ、単数形の「１つの（ａ）」、「１つの（ａｎ）」、および「その（ｔｈｅ）」は、複数への言及を含んでいる。
【００６５】
「追加の」または「第２の」構成要素を含む実施形態では、本明細書において使用される第２の構成要素は、別の構成要素または第１の構成要素と異なる。「第３の」構成要素は、別の構成要素、第１の構成要素、および第２の構成要素と異なり、さらに挙げられる、すなわち「追加の」構成要素も同様に異なるものである。
【００６６】
本開示の意図の理解において、本明細書において使用される場合、用語「含む」およびその派生語は、記載の特徴、要素、成分、群、整数、および／またはステップの存在が明記されるが、別の記載されていない特徴、要素、成分、群、整数、および／またはステップの存在が排除されない開放された用語となることが意図される。以上のことは、用語「包含する」、「有する」、およびそれらの派生語などの類似の意味を有する単語にも適用される。本明細書において使用される場合、用語「からなる」およびその派生語は、記載の特徴、要素、成分、群、整数、および／またはステップの存在が明記されるが、別の記載されていない特徴、要素、成分、群、整数、および／またはステップの存在が排除される閉じた用語となることが意図される。本明細書において使用される場合、用語「から本質的になる」は、記載の特徴、要素、成分、群、整数、および／またはステップ、ならびに特徴、要素、成分、群、整数、および／またはステップの基本的および新規な特性に実質的に影響を与えないものの存在を明記することが意図される。
【００６７】
本明細書において使用される場合、「約」および「およそ」などの程度の用語は、最終結果が顕著に変化しないような、修飾された用語のずれの妥当な量を意味する。これらの程度の用語は、修飾される単語の意味がこのずれによって無効になるのでなければ、修飾された用語の少なくとも±５％または少なくとも±１０％のずれを含むものと解釈すべきである。
【００６８】
本明細書において使用される場合、本開示の濾過媒体に言及する場合の表現「結合剤を実質的に含まない」は、０．５％未満の結合剤を含む濾過媒体を意味する。たとえば、媒体は０．２５％未満または０．１％未満の結合剤を含むことができる。
【００６９】
本明細書において使用される場合、用語「セルロースフィラメント」または「ＣＦ」などは、セルロース系繊維から得られるフィラメントであって、高アスペクト比、たとえば少なくとも約２００の平均アスペクト比、たとえば約２００〜約１０００または約５０００の平均アスペクト比、ナノメートル範囲の平均幅、たとえば約３０ｎｍ〜約５００ｎｍの平均幅、およびマイクロメートル範囲以上の平均長さ、たとえば約１００μｍを超える平均長さ、たとえば約２００μｍ〜約２ｍｍの平均長さを有するフィラメントを意味する。たとえば、約３０ｎｍ〜約５０ｎｍまたは約４０ｎｍの平均厚さを有するＣＦである。このようなセルロースフィラメントは、たとえば機械的手段のみを使用する方法、たとえば２０１２年１月１９日に出願された米国特許出願公開第２０１３／００１７３９４号明細書に開示される方法によって得ることができる。たとえば、このような方法により、たとえば、少なくとも約２０重量％の固体濃度（またはコンシステンシー）で運転される従来の高コンシステンシーのリファイナーを用いて、化学添加剤なしおよび誘導体化なしが可能なセルロースフィラメントが製造される。このＣＦの製造方法では、それらの長軸に沿って繊維が剥離され、新しいヒドロキシル基が露出されて、水素結合に利用可能な表面領域が増加する。これらのセルロースフィラメントは、たとえば、適切な混合条件下で水中または無機物の水性スラリー中に再分散させることができる。たとえば、セルロースフィラメントが得られるセルロース系繊維は、限定するものではないが、北部漂白針葉樹クラフト（Ｎｏｒｔｈｅｒｎ  Ｂｌｅａｃｈｅｄ  Ｓｏｆｔｗｏｏｄ  Ｋｒａｆｔ）（ＮＢＳＫ）などのクラフト繊維であってよいが、別の種類の適切な繊維を利用することもでき、その選択は当業者によって行うことができる。
【００７０】
セルロースフィラメント（ＣＦ）は、たとえば自然に豊富に存在し、再生可能であり、分解可能であり、および／または非毒性の生体材料となり得る木材から得られたセルロースの長く細いフィブリルである。セルロースフィラメントという用語は、ＣＦの独特の製造方法により、繊維の切断が最小限となり、高アスペクト比が得られることを示すために使用される。セルロースフィラメントは、互いに物理的に分離され、元のセルロース系繊維から実質的に離れている（Ｃｅｌｌｕｌｏｓｅ  Ｎａｎｏｆｉｌａｍｅｎｔｓ  ａｎｄ  Ｍｅｔｈｏｄ  ｔｏ  Ｐｒｏｄｕｃｅ  Ｓａｍｅ、Ｈｕａ，Ｘ．らに付与されたカナダ特許第２，７９９，１２３号明細書）。セルロースフィラメントの大規模製造は、高コンシステンシーリファイナーを用いて高から非常に高レベルの比エネルギーで、化学物質および酵素を使用せずに木材または植物の繊維をリファイニングすることによって実現できる（Ｈｉｇｈ  Ａｓｐｅｃｔ  Ｒａｔｉｏ  Ｃｅｌｌｕｌｏｓｅ  Ｎａｎｏｆｉｌａｍｅｎｔｓ  ａｎｄ  Ｍｅｔｈｏｄ  ｆｏｒ  ｔｈｅｉｒ  Ｐｒｏｄｕｃｔｉｏｎ、Ｈｕａ，Ｘ．らの国際公開第２０１２／０９７４４６号パンフレット、２０１２年）。これらは、より長い長さおよびより高いアスペクト比のために別の方法で調製されるマイクロフィブリル化セルロース（ＭＦＣ）またはナノフィブリル化セルロース（ＮＦＣ）などのセルロースマイクロフィブリルまたはナノフィブリルと同等以上の優れた補強性能を有する。この材料は、２０％超〜６０％の固体含有量で製造され、不浸透性の袋を用いてこの形態で輸送することができ、または高速抄紙機上で製造した後に形成される乾燥ロールもしくは切断されたフィルムとして輸送することもできる（米国特許出願第１３／１０５，１２０号明細書）。
【００７１】
セルロースフィラメントへの言及で本明細書において使用される場合、表現「リボン状」は、たとえば、長く細い可撓性の帯であるセルロースフィラメントの形態を意味する。
【００７２】
本明細書において使用される場合、表現「品質係数」または「Ｑ」は、
【数１】
2018521847.tif 000002
（式中、Ｅは、浸透性が最も高い粒子サイズ（たとえば、０．３５μｍ）において測定され、パーセント値として表される濾過効率であり、ΔＰは、特定の流速（たとえば、１０．５フィート／分）で濾過媒体にわたって測定されるＰａの単位での圧力低下である）
を意味する。
【００７３】
本明細書において使用される場合、表現「ＭＥＲＶ」または「最小効率報告値」は、エアフィルターの濾過効率を測定するためにＡＳＨＲＡＥ学会によって作成された尺度を意味する。
【００７４】
フィルターへの言及で本明細書において使用される場合、表現「ＨＥＰＡ」または「高性能微粒子空気」（Ｈｉｇｈ  Ｅｆｆｉｃｉｅｎｃｙ  Ｐａｒｔｉｃｕｌａｔｅ  Ａｉｒ）は、たとえば、気流から非常に小さい粒子状汚染物質の大部分を捕捉するように設計されたフィルターを意味する。特に、０．３μｍの空中浮遊粒子サイズにおいて測定されるそれらの濾過効率が少なくとも９９．９７％となる必要がある。
【００７５】
本明細書において使用される場合、表現「セルロースフィラメント間および／またはセルロースフィラメントとベースフィルター繊維との間の絡み合い」は、たとえば、フィラメント自体の互いの撚り合わせまたは絡み合い、および／またはフィラメントとベースフィルター繊維との互いの撚り合わせまたは絡み合いを意味する。
【００７６】
セルロースフィラメントへの言及で本明細書において使用される場合、表現「ベースフィルター繊維を包み込む」は、たとえば、高アスペクト比を有する長く細いリボン状で可撓性のセルロースフィラメントが、より長いベース繊維の周囲に巻き付くか、または撚り合わされる方法を意味する。
【００７７】
本明細書において使用される場合、表現「セルロースフィラメントの部分的な凝集」は、たとえば、フィラメントが部分的に互いに融合して別のより長い構造となるように、それらの長さの一部にわたって２本以上のフィラメント間で水素結合が形成されることを意味する。この構造は、１本のフィラメントまたは空の細孔のいずれかを有する領域と交互に融合領域を有する。
【００７８】
セルロースフィラメントへの言及で本明細書において使用される場合、表現「ウェブ状構造」は、たとえば、個別のフィラメントセグメント、部分的に凝集したフィラメント、およびそれらの間の開放細孔の組合せによって形成される相互に連絡した網目構造を意味する。
【００７９】
セルロースフィラメントへの言及で本明細書において使用される場合、表現「フィルム状構造」は、たとえば、広く連続した領域にわたって複数のセルロースフィラメントが互いに水素結合を形成する場合に形成される、薄く、あまり開放されず、ほとんど閉じているスキン状構造を意味する。
【００８０】
本明細書において使用される場合、表現「セルロースフィラメントの一部がそれらの間で水素結合を形成する」は、たとえば、あるフィラメントの一部が第２のフィラメントの一部に結合または融合し、次に、第２のフィラメントが水素結合によって別のフィラメントに結合できることを意味する。
【００８１】
本明細書において使用される場合、用語「水素結合」は、たとえば、電気陽性の原子、典型的には水素と、強く電気陰性の原子、たとえば酸素との間に形成される結合を意味する。これらの結合は、共有結合またはイオン結合よりもはるかに弱いが、紙中でセルロース系繊維を互いに接着させるのに関与する主要な機構である。水素結合は、製紙プロセス中のシートの乾燥中に生じる。セルロース系繊維中に存在する利用可能な表面、したがってヒドロキシル基の露出が増加すると、水素結合が促進される。
【００８２】
本開示は、フィルターの濾過媒体中でのセルロースフィラメントの使用に関する。
【００８３】
本明細書に開示される濾過媒体中に使用されるＣＦは、木材または他の天然繊維から得ることができる。
【００８４】
種々の代表的な形態によると、フィラメントは、木材チップ、化学木材パルプ、セミケミカル木材パルプ、またはサーモメカニカル木材パルプの繊維から製造することができる。フィラメントは、天然繊維からほぐされたまたは剥離された個別の細いスレッドと記載することができる。これらは、一般に繊維束と会合または結合が生じていないという点で元の繊維から実質的に離れており、これらはフィブリル化していないことを意味する。
【００８５】
たとえば、ベースフィルター繊維およびセルロースフィラメントは、約０．００５ｍｍ〜約１０ｍｍの厚さを有する濾過層を形成することができる。
【００８６】
たとえば、濾過媒体は、少なくとも約３０ｍｇｆ、少なくとも約５０ｍｇｆ、少なくとも約８０ｍｇｆ、少なくとも約１００ｍｇｆ、少なくとも約２００ｍｇｆ、少なくとも約３００ｍｇｆ、少なくとも約４００ｍｇｆ、少なくとも約５００ｍｇｆ、少なくとも約６００ｍｇｆ、少なくとも約７００ｍｇｆ、少なくとも約８００ｍｇｆ、少なくとも約９００ｍｇｆ、少なくとも約１０００ｍｇｆ、少なくとも約２０００ｍｇｆ、少なくとも約３０００ｍｇｆ、少なくとも約４０００ｍｇｆ、少なくとも約５０００ｍｇｆ、少なくとも約６０００ｍｇｆ、または少なくとも約７０００ｍｇｆの曲げ剛性を有することができる。
【００８７】
たとえば、濾過媒体は、約１００〜約１００００ｍｇｆ、約５００〜約１００００ｍｇｆ、約１０００〜約１００００ｍｇｆ、約２０００〜約８０００ｍｇｆ、または約２０００〜約７５００ｍｇｆの曲げ剛性を有することができる。
【００８８】
たとえば、濾過媒体は、セルロースフィラメントとベースフィルター繊維との全重量に基づく重量基準で、少なくとも約０．２５％、少なくとも約０．５％、少なくとも約１％、少なくとも約２％、少なくとも約３％、少なくとも約４％、少なくとも約５％、少なくとも約６％、少なくとも約７％、少なくとも約８％、少なくとも約９％、または少なくとも約１０％のセルロースフィラメントを含むことができる。
【００８９】
たとえば、濾過媒体は、セルロースフィラメントとベースフィルター繊維との全重量に基づく重量基準で、約０．１％〜約３０％、約０．５％〜約３０％、約１％〜約３０％、約０．１％〜約２０％、約０．５％〜約２０％、約１％〜約２０％、約０．５％〜約１５％、約０．５％〜約１５％、約１％〜約１５％、約２％〜約１０％、または約２％〜約５％のセルロースフィラメントを含むことができる。
【００９０】
たとえば、セルロースフィラメントは、約１００μｍ〜約２ｍｍの平均長さ、約３０ｎｍ〜約５００ｎｍの平均直径、および／もしくは約２００〜約１０００、または約５０００の平均アスペクト比を有することができる。
【００９１】
たとえば、濾過媒体は、少なくとも約０．０２ｋＮ／ｍ、少なくとも約０．０５ｋＮ／ｍ、少なくとも約０．０７ｋＮ／ｍ、少なくとも約０．１ｋＮ／ｍ、少なくとも約０．１５ｋＮ／ｍ、少なくとも約０．２ｋＮ／ｍ、少なくとも約０．４ｋＮ／ｍ、少なくとも約０．５ｋＮ／ｍ、少なくとも約０．６ｋＮ／ｍ、少なくとも約０．８ｋＮ／ｍ、少なくとも約１．０ｋＮ／ｍ、少なくとも約１．２ｋＮ／ｍ、少なくとも約１．４ｋＮ／ｍ、少なくとも約２．０ｋＮ／ｍ、少なくとも約３．０ｋＮ／ｍまたは少なくとも約５．０ｋＮ／ｍの引張強度を有することができる。
【００９２】
たとえば、濾過媒体は、約０．２ｋＮ／ｍ〜約２．０ｋＮ／ｍ、約０．２ｋＮ／ｍ〜約１．６ｋＮ／ｍ、約０．２ｋＮ／ｍ〜約１．５ｋＮ／ｍ、約０．２ｋＮ／ｍ〜約１．４ｋＮ／ｍ、または約０．２ｋＮ／ｍ〜約１．３ｋＮ／ｍの引張強度を有することができる。
【００９３】
たとえば、濾過媒体は重量基準で約２％〜約１０％のセルロースフィラメントを含むことができ、濾過媒体は約０．２ｋＮ／ｍ〜約４．０ｋＮ／ｍの引張強度を有することができる。たとえば、濾過媒体は重量基準で約２％〜約１０％のセルロースフィラメントを含むことができ、濾過媒体は約０．２ｋＮ／ｍ〜約２．０ｋＮ／ｍの引張強度を有することができる。たとえば、濾過媒体は重量基準で約２％〜約５％のセルロースフィラメントを含むことができ、濾過媒体は約０．２ｋＮ／ｍ〜約０．８ｋＮ／ｍの引張強度を有することができる。たとえば、濾過媒体は重量基準で約５％〜約１０％のセルロースフィラメントを含むことができ、濾過媒体は約０．７ｋＮ／ｍ〜約１．４ｋＮ／ｍの引張強度を有することができる。たとえば、濾過媒体は重量基準で少なくとも約２％のセルロースフィラメントを含むことができ、濾過媒体は約０．２ｋＮ／ｍの引張強度を有することができる。たとえば、濾過媒体は重量基準で少なくとも約１％のセルロースフィラメントを含むことができ、濾過媒体は約０．２ｋＮ／ｍの引張強度を有することができる。
【００９４】
たとえば、濾過媒体は、少なくとも約０．２Ｎ・ｍ／ｇ、少なくとも約０．５Ｎ・ｍ／ｇ、少なくとも約０．７Ｎ・ｍ／ｇ、少なくとも約１Ｎ・ｍ／ｇ、少なくとも約１．５Ｎ・ｍ／ｇ、少なくとも約２Ｎ・ｍ／ｇ、少なくとも約４Ｎ・ｍ／ｇ、少なくとも約５Ｎ・ｍ／ｇ、少なくとも約６Ｎ・ｍ／ｇ、少なくとも約８Ｎ・ｍ／ｇ、少なくとも約１０Ｎ・ｍ／ｇ、少なくとも約１２Ｎ・ｍ／ｇ、少なくとも約１４Ｎ・ｍ／ｇ、少なくとも約５０Ｎ・ｍ／ｇ、少なくとも約７０Ｎ・ｍ／ｇ、または少なくとも約１００Ｎ・ｍ／ｇの比引張強度を有することができる。
【００９５】
たとえば、濾過媒体は約２Ｎ・ｍ／ｇ〜約２０Ｎ・ｍ／ｇ、約２Ｎ・ｍ／ｇ〜約１６Ｎ・ｍ／ｇ、約２Ｎ・ｍ／ｇ〜約１５Ｎ・ｍ／ｇ、約２Ｎ・ｍ／ｇ〜約１４Ｎ・ｍ／ｇ、または約２Ｎ・ｍ／ｇ〜約１３Ｎ・ｍ／ｇの比引張強度を有することができる。
【００９６】
たとえば、濾過媒体は重量基準で約２％〜約１０％のセルロースフィラメントを含むことができ、濾過媒体は約２Ｎ・ｍ／ｇ〜約２０Ｎ・ｍ／ｇの比引張強度を有することができる。たとえば、濾過媒体は重量基準で約２％〜約５％のセルロースフィラメントを含むことができ、濾過媒体は約２Ｎ・ｍ／ｇ〜約８Ｎ・ｍ／ｇの比引張強度を有することができる。たとえば、濾過媒体は重量基準で約５％〜約１０％のセルロースフィラメントを含むことができ、濾過媒体は約７Ｎ・ｍ／ｇ〜約１４Ｎ・ｍ／ｇの比引張強度を有することができる。たとえば、濾過媒体は重量基準で少なくとも約２％のセルロースフィラメントを含むことができ、濾過媒体は約２Ｎ・ｍ／ｇの比引張強度を有することができる。たとえば、濾過媒体は重量基準で少なくとも約１％のセルロースフィラメントを含むことができ、濾過媒体は約２Ｎ・ｍ／ｇの比引張強度を有することができる。
【００９７】
たとえば、濾過媒体は結合剤を実質的に含まなくてよい。
【００９８】
たとえば、濾過媒体は、濾過媒体の第１の表面と濾過媒体の第２の表面との間で１０．５フィート／分の流速で測定される差圧（ΔＰ）が、約１Ｐａ〜約７００Ｐａ、約１Ｐａ〜約４００Ｐａ、約１０Ｐａ〜約４００Ｐａ、約１０Ｐａ〜約３００Ｐａ、約１Ｐａ〜約２００Ｐａ、または約２０Ｐａ〜約２００Ｐａであってよい。たとえば、濾過媒体は、濾過媒体の第１の表面と濾過媒体の第２の表面との間で１０．５フィート／分の流速で測定される差圧（ΔＰ）が、約３００Ｐａ未満または約２００Ｐａ未満であってよい。
【００９９】
たとえば、濾過媒体は、０．３μｍのサイズを有する空中浮遊粒子について少なくとも約１％、０．３μｍのサイズを有する空中浮遊粒子について少なくとも約１０％、０．３μｍのサイズを有する空中浮遊粒子について少なくとも約２０％、０．３μｍのサイズを有する空中浮遊粒子について少なくとも約３０％、０．３μｍのサイズを有する空中浮遊粒子について少なくとも約４０％、０．３μｍのサイズを有する空中浮遊粒子について少なくとも約５０％、０．３μｍのサイズを有する空中浮遊粒子について少なくとも約６０％、０．３μｍのサイズを有する空中浮遊粒子について少なくとも約７０％、０．３μｍのサイズを有する空中浮遊粒子について少なくとも約８０％、０．３μｍのサイズを有する空中浮遊粒子について少なくとも約９０％、０．３μｍのサイズを有する空中浮遊粒子について少なくとも約９５％、０．３μｍのサイズを有する空中浮遊粒子について少なくとも約９７％、０．３μｍのサイズを有する空中浮遊粒子について少なくとも約９９％、または０．３μｍのサイズを有する空中浮遊粒子について少なくとも約９９．９７％の濾過効率を有することができる。たとえば、濾過媒体は、０．３μｍのサイズを有する空中浮遊粒子について約５０％〜約９０％の濾過効率を有することができる。たとえば、濾過媒体は、０．３μｍのサイズを有する空中浮遊粒子について約５０％〜約８０％の濾過効率を有することができる。たとえば、濾過媒体は、０．３μｍのサイズを有する空中浮遊粒子について約６０％〜約９０％の濾過効率を有することができる。
【０１００】
たとえば、ベースフィルター繊維の第１の部分と、セルロースフィラメントの第１の部分とは、少なくとも０．００５ｍｍの厚さを有する第１の層を形成することができ、およびベースフィルター繊維の第２の部分と、セルロースフィラメントの第２の部分とは、少なくとも０．００５ｍｍの厚さを有する第２の層を形成することができる。たとえば、ベースフィルター繊維の第１の部分と、セルロースフィラメントの第１の部分とは、１０ｍｍ未満の厚さを有する第１の層を形成することができ、およびベースフィルター繊維の第２の部分と、セルロースフィラメントの第２の部分とは、１０ｍｍ未満の厚さを有する第２の層を形成することができる。たとえば、ベースフィルター繊維の第１の部分と、セルロースフィラメントの第１の部分とは、約０．００５ｍｍ〜約１０ｍｍの厚さを有する第１の層を形成することができ、およびベースフィルター繊維の第２の部分と、セルロースフィラメントの第２の部分とは、約０．００５ｍｍ〜約１０ｍｍの厚さを有する第２の層を形成することができる。
【０１０１】
たとえば、ベースフィルター繊維は、木繊維、農業繊維、天然繊維、人造繊維、およびポリマー繊維から選択することができる。たとえばベースフィルター繊維は、ガラス繊維、セルロース繊維、炭素繊維、セラミック繊維、シリカ繊維、ナイロン繊維、レーヨン繊維、ポリオレフィン繊維、ポリエステル繊維、ポリアミド繊維、ポリアラミド繊維、ポリイミド繊維、およびポリ乳酸繊維から選択することができる。
【０１０２】
たとえば、ベースフィルター繊維は、ガラス繊維または木材パルプ繊維であってよい。たとえば、ベースフィルター繊維はカーリーパルプ（ｃｕｒｌｙ  ｐｕｌｐ）繊維から選択することができる。
【０１０３】
たとえば、ベースフィルター繊維はガラス繊維であってよい。
【０１０４】
たとえば、ベースフィルター繊維は単分散ガラス繊維であってよい。たとえば、ベースフィルター繊維は、約０．５〜約１１μｍの平均直径を有する単分散ガラス繊維であってよい。たとえば、ベースフィルター繊維は、約４〜約８μｍの平均直径を有する単分散ガラス繊維であってよい。たとえば、ベースフィルター繊維は、約４〜約６μｍの平均直径を有する単分散ガラス繊維であってよい。
【０１０５】
たとえば、ベースフィルター繊維は木材パルプ繊維であってよい。
【０１０６】
たとえば、濾過媒体は約３０〜約１５０ｇ／ｍ２の坪量を有することができる。たとえば、濾過媒体は約５０〜約１２０ｇ／ｍ２の坪量を有することができる。たとえば、濾過媒体は約６０〜約１００ｇ／ｍ２の坪量を有することができる。たとえば、濾過媒体は約４０〜約１００ｇ／ｍ２の坪量を有することができる。たとえば、濾過媒体は約５０〜約１００ｇ／ｍ２の坪量を有することができる。たとえば、濾過媒体は約４５〜約９０ｇ／ｍ２の坪量を有することができる。たとえば、濾過媒体は約５０〜約７５ｇ／ｍ２の坪量を有することができる。
【０１０７】
たとえば、セルロースフィラメントの一部は、ベースフィルター繊維と絡み合うことができる。たとえば、ベースフィルター繊維と絡み合うことは、ベースフィルター繊維を包み込むことを含むことができる。
【０１０８】
たとえば、濾過媒体は約０．０１〜約０．０５の品質係数を有することができる。たとえば、濾過媒体は約０．００５〜約０．１の品質係数を有することができる。
【０１０９】
たとえば、濾過媒体は約０．００５〜約０．０５、約０．０１〜約０．１、または約０．０５〜約０．１の品質係数を有することができる。
【０１１０】
たとえば、濾過媒体は少なくとも８、少なくとも１０、少なくとも１２、または少なくとも１４のＭＥＲＶ定格を有することができる。たとえば、濾過媒体は約８〜約１４のＭＥＲＶ定格を有することができる。
【０１１１】
たとえば、濾過媒体はＨＥＰＡ濾過媒体であってよい。
【０１１２】
たとえば、セルロースフィラメントは、ベースフィルター繊維と絡み合ったウェブ状またはフィルム状の構造を形成することができる。
【０１１３】
たとえば、セルロースフィラメントは、ベースフィルター繊維間でウェブ状またはフィルム状の構造を形成することができる。
【０１１４】
たとえば、セルロースフィラメントの一部はベースフィルター繊維と絡み合うことができる。たとえば、ベースフィルター繊維と絡み合うことは、ベースフィルター繊維を包み込むことを含むことができる。
【０１１５】
たとえば、セルロースフィラメントの一部は局所的に凝集し、それによってウェブ状またはフィルム状の構造を形成することができる。
【０１１６】
たとえば、セルロースフィラメントの一部は、それらの間で水素結合を形成することができる。
【０１１７】
たとえば、濾過媒体は、濾過媒体の切れ目およびひだを付けるのに十分な剛性を有することができる。
【０１１８】
たとえば、濾過媒体は、ベースフィルター繊維およびセルロースフィラメントのウェットレイイングから形成することができる。
【０１１９】
たとえば、ウェットレイイングは、ベースフィルター繊維およびセルロースフィラメントを希薄懸濁液中に懸濁させるステップと、懸濁ステップ後、懸濁液を形成用の布またはメッシュに通して排液することによって濾過媒体を形成するステップと、セルロースフィラメントを乾燥させるステップとを含むことができる。
【０１２０】
たとえば、ウェットレイイングは、ベースフィルター繊維およびセルロースフィラメントを希薄懸濁液中に懸濁させるステップと、懸濁ステップ後、ベースフィルター繊維およびセルロースフィラメントを含む濾過媒体を形成し乾燥させるステップとを含むことができる。
【０１２１】
たとえば、この方法は、ベースフィルター繊維およびセルロースフィラメントを含む濾過媒体を熱、凍結乾燥、通気乾燥、または空気乾燥によって乾燥させるステップを含むことができる。
【０１２２】
たとえば、ウェットレイイングは、
ベースフィルター繊維および約０．０５ｇ／Ｌ〜約１．０ｇ／Ｌの濃度のセルロースフィラメントを含む水中または別の溶媒中の懸濁液を調製するステップと、
形成用の布またはメッシュに通して排液することにより、または発泡体形成プロセスにより、濾過媒体を形成するステップと、
ベースフィルター繊維およびセルロースフィラメントを含む濾過媒体を熱、凍結乾燥、通気乾燥、または空気乾燥によって乾燥させるステップと
を含むことができる。
【０１２３】
たとえば、セルロースフィラメントはアニオン電荷またはカチオン電荷を有することができる。
【０１２４】
たとえば、セルロースフィラメントは疎水性または親水性であってよい。
【０１２５】
たとえば、本開示の濾過媒体において、
ベースフィルター繊維の第１の部分と、セルロースフィラメントの第１の部分とは第１の層を形成することができ、第１の部分は、セルロースフィラメントの第１の部分とベースフィルター繊維の第１の部分との全重量に基づく重量基準で、第１のパーセント値のセルロースフィラメントを含み、
ベースフィルター繊維の第２の部分と、セルロースフィラメントの第２の部分とは第２の層を形成することができ、第２の部分は、セルロースフィラメントの第２の部分とベースフィルター繊維の第２の部分との全重量に基づく重量基準で、第２のパーセント値のセルロースフィラメントを含み、
第１のパーセント値と第２のパーセント値とは異なっていてよい。
【０１２６】
たとえば、本開示の濾過媒体において、
ベースフィルター繊維の第１の部分と、セルロースフィラメントの第１の部分とは第１の層を形成することができ、セルロースフィラメントの第１の部分は第１のグレード／サイズを有し、
ベースフィルター繊維の第２の部分と、セルロースフィラメントの第２の部分とは第２の層を形成することができ、セルロースフィラメントの第２の部分は第２のグレード／サイズを有し、
第１のグレード／サイズと第２のグレード／サイズとは異なっていてよい。
【０１２７】
たとえば、セルロースフィラメントはフィブリル化されなくてよい。
【０１２８】
たとえば、セルロースフィラメントの投入量は、濾過媒体の細孔径に基づいて選択することができる。
【０１２９】
たとえば、セルロースフィラメントの少なくとも１つの寸法は、濾過媒体の細孔径に基づいて選択することができる。
【０１３０】
たとえば、セルロースフィラメントの投入量は、濾過媒体中のセルロースフィラメントの水素結合または濾過媒体中のセルロースフィラメントの凝集の程度に基づいて選択することができる。
【０１３１】
たとえば、０．３μｍの粒子サイズにおける濾過効率は約１％〜約５００％だけ向上され得る。明確にするため、本開示において、４１％の捕捉効率が得られる０％のＣＦと、６０％の捕捉効率が得られる５％のＣＦとの間の差の表６中に見られるような濾過効率の向上は、濾過効率の４６．３％（１９％ではない）の向上と見なされることを意味する。
【０１３２】
たとえば、引張強度は、約０．０２ｋＮ／ｍ〜約５ｋＮ／ｍだけ改善され得る。
【０１３３】
たとえば、比引張強度は、約０．２Ｎ・ｍ／ｇ〜約５０Ｎ・ｍ／ｇだけ改善され得る。
【０１３４】
たとえば、機械的性質は、曲げ剛性、引張強度、比破裂強度、伸び、脆性、およびそれらの組合せから選択することができる。
【０１３５】
たとえば、ＭＥＲＶ定格は、少なくとも１の値だけ向上され得る。
【０１３６】
たとえば、曲路率は、少なくとも１の値だけ向上され得る。
【０１３７】
たとえば、ベースフィルター繊維およびセルロースフィラメントは、結合剤を実質的に含まない濾過層を形成することができる。
【０１３８】
たとえば、本発明の方法は、ベースフィルター繊維および約０．０５ｇ／Ｌ〜約１．０ｇ／Ｌの濃度のセルロースフィラメントを含む懸濁液を調製するステップを含むことができる。
【０１３９】
たとえば、セルロースフィラメントのグレードは、セルロースフィラメント製造の処理条件、および出発繊維材料によって決定することができる。
【０１４０】
たとえば、ベースフィルター繊維および約０．０５ｇ／Ｌ〜約１．０ｇ／Ｌの濃度のセルロースフィラメントを含む懸濁液を調製するステップは、水中または別の溶媒（たとえば、有機溶媒）中で行うことができる。
【０１４１】
たとえば、ベースフィルター繊維および約０．０５ｇ／Ｌ〜約１．０ｇ／Ｌの濃度のセルロースフィラメントを含む懸濁液を調製するステップは、液体、ベースフィルター繊維、および約０．０５ｇ／Ｌ〜約１．０ｇ／Ｌの濃度のセルロースフィラメントを含む懸濁液を調製するステップを含むことができる。たとえば、液体は溶媒または水であってよい。
【０１４２】
以下の非限定的な例は、本出願の例証となるものである。
【実施例】
【０１４３】
材料および方法
濾過媒体を作製するためのプロトコルは、以下のものを含むいくつかのステップで構成された：異なる完成紙料からおよび異なる全比エネルギーで作製されたＣＦ試料、ガラスマイクロファイバー（ＧＭＦ）試料、カーリーパルプ繊維試料（ＣＰＦ）、ポリエチレン繊維（ＰＥＦ）、ポリビニルアルコール繊維（ＰＶＯＨＦ）、コポリエステル／ポリエステルＢＣＣ１二成分繊維（Ｃｏ−ＰＥＴ／ＰＥＴ  ＢＦ）、アクリル樹脂の添加、コンシステンシー測定、分散させたＣＦ、ＧＭＦ、およびＣＰＦの個別の懸濁液の調製、ＣＦまたはＰＥＦまたはＰＶＯＨＦまたはＣｏ−ＰＥＴ／ＰＥＴ  ＢＦとＧＭＦまたはＣＰＦとの分散懸濁液の調製、手すき機およびウェットレイド法を使用した濾過媒体の作製、濾過媒体のプレスおよび乾燥、乾燥濾過媒体上へのアクリル樹脂の吹き付け、ならびにＰＥＦ、Ｃｏ−ＰＥＴ／ＰＥＴ  ＢＦの活性化、または高温におけるアクリル樹脂の硬化。ハンドシートまたはフィルターの作製に続いて、フィルター分析方法が記載される。
【０１４４】
ＣＦ試料：国際公開第２０１２／０９７４号パンフレットに記載の方法により、北部漂白針葉樹クラフトパルプ（ＮＢＳＫ）、サーモメカニカルパルプ（ＴＭＰ）または溶解針葉樹パルプ（ＤＰ）からＣＦ試料を作製した。種々の寸法の長さ、幅、厚さ、および表面積、ならびに種々の接合特性のＣＦ試料が得られる種々のプロセス条件下でパイロットリファイナーにパルプを通すことにより、種々のグレードのＣＦを作製した。典型的には、より多くのエネルギーを受けたフィラメントは、ＰＡＰＴＡＣ  Ｓｔａｎｄａｒｄ  Ｍｅｔｈｏｄ  Ｃ．４．に準拠して純粋ＣＦの２０ｇ／ｍ２のハンドシート上で測定してより大きい接合または強度を有する。表１は、実施例に使用した種々のＣＦの繊維源、およびこれらの種々のＣＦから作製した２０ｇ／ｍ２のハンドシートの比引張強度を示す。本文および図面中に他に示されない限り、すべての実施例でＣＦ４を使用した。リファイニング後の最終ＣＦのコンシステンシーは３０％であった。
【０１４５】
【表１】
2018521847.tif 000003
【０１４６】
ＧＭＦ試料：ＧＭＦのＭｉｃｒｏ−Ｓｔｒａｎｄ（商標）ガラスマイクロファイバーを表２に示す。
【０１４７】
【表２】
2018521847.tif 000004
【０１４８】
また、ある場合には、１０．８ミクロンの平均直径および１／２インチの長さを有するＣｈｏｐ−Ｐａｋ（登録商標）Ｈ１１７のあらかじめ切断された繊維のガラスストランドを使用した。使用したすべてのガラス繊維は、Ｊｏｈｎｓ  Ｍａｎｖｉｌｌｅ，Ｄｅｎｖｅｒ，ＣＯ製のものであった。
【０１４９】
ＣＰＦ試料：カーリーパルプ繊維は、機械的処理を用いて北部漂白針葉樹クラフトパルプから作製した。
【０１５０】
ＰＥＦ試料：Ｆｙｂｒｅｌ（登録商標）ＥＳＴ８は、高度にフィブリル化されたポリエチレン合成パルプ（ＭｉｎｉＦｉｂｅｒｓ，Ｉｎｃ．）である。平均繊維長さおよび直径は、それぞれ０．６５〜１．１０ｍｍおよび５ミクロンである。繊維の融点は１３５℃である。
【０１５１】
ＰＶＯＨＦ試料：Ｋｕｒａｌｏｎ  ＰＶＡ繊維ＶＰＢ  １０５−２（Ｅｎｇｉｎｅｅｒｅｄ  Ｆｉｂｅｒｓ  Ｔｅｃｈｎｏｌｏｇｙ，ＬＬＣ）は、ポリビニルアルコールでできている。その平均繊維長さおよび直径は、それぞれ４ｍｍおよび１１ミクロンである。水に対する繊維の溶解温度は６０℃である。
【０１５２】
Ｃｏ−ＰＥＴ／ＰＥＴ  ＢＦ試料：コポリエステル／ポリエステルＢＣＣ１二成分繊維（ＭｉｎｉＦｉｂｅｒｓ，Ｉｎｃ．）は、コポリエステルのシースとポリエステルのコアとの同心組成物で構成される。シースの融点は約１１０℃であり、コアの融点は約２５０℃である。平均繊維長さおよびフィラメントサイズは、１／８インチおよび２デニール／フィラメント（ｄｐｆ）である。
【０１５３】
アクリル樹脂試料：Ａｃｒｏｄｕｒ（登録商標）９５０Ｌ（ＢＡＳＦ）は、ラテックスを有さない水性アクリル樹脂である。この樹脂は１５０℃を超える温度で架橋を開始する。
【０１５４】
ＣＦの分散：Ｂｒｉｔｉｓｈ離解機を用いて修正されたＰＡＰＴＡＣ  Ｓｔａｎｄａｒｄ  Ｍｅｔｈｏｄ  Ｃ１０に準拠して、ＣＦを分散させ、この場合、オーブン乾燥させた２４ｇのＣＦを８０℃の２Ｌの脱イオン水中に１５分または４５，０００回転にわたって入れた。ガラス容器中に入れた場合のＣＦの希薄０．３％懸濁液中、または２０ｇ／ｍ２の１００％ＣＦフィルム中に凝集物および束が見られない場合、ＣＦの分散が確認された。ＣＦフィルムの引張特性は、ＣＦが完全に分散している場合に最高となることが示されている。
【０１５５】
ＧＭＦの分散：Ｂｒｉｔｉｓｈ離解機を用いて修正されたＰＡＰＴＡＣ  Ｓｔａｎｄａｒｄ  Ｍｅｔｈｏｄ  Ｃ１０に準拠して、手で細断したＧＭＦの小片を分散させ、この場合、オーブン乾燥させた２４ｇのマイクロファイバーを２０℃の２Ｌの脱イオン水に３０分または９０，０００回転にわたって入れた。分散後にＧＭＦの小さい凝集が観察されることが通常であった。
【０１５６】
ＣＰＦの分散：Ｂｒｉｔｉｓｈ離解機を用いて修正されたＰＡＰＴＡＣ  Ｓｔａｎｄａｒｄ  Ｍｅｔｈｏｄ  Ｃ１０に準拠して、ＣＰＦを分散させ、この場合、繊維（最大でオーブン乾燥させた２４ｇ）を２０℃の２Ｌの脱イオン水に１０分または３０，０００回転にわたって入れた。
【０１５７】
ＰＥＦの分散：ＰＥＦは、最初に１００℃の脱イオン水中に入れて個別の繊維を遊離させた。
【０１５８】
ＣＦ（またはＰＥＦまたはＰＶＯＨＦまたはＣｏ−ＰＥＴ／ＰＥＴ  ＢＦ）とＧＭＦ（またはＣＰＦ）との分散：あらかじめ決定された体積の分散させたＣＦ（またはＰＥＦ、またはＰＶＯＨＦ、またはＣｏ−ＰＥＴ／ＰＥＴ  ＢＦ）とＧＭＦ（またはＣＰＦ）とを、Ｂｒｉｔｉｓｈ離解機を用いて修正されたＰＡＰＴＡＣ  Ｓｔａｎｄａｒｄ  Ｍｅｔｈｏｄ  Ｃ１０に準拠して、５分または１５，０００回転にわたって混合した。
【０１５９】
ウェットレイド法によるフィルターの作製：濾過媒体（約３０〜約２００ｇ／ｍ２で変動する坪量を有する）を、ＣＦ（またはＰＥＦ、またはＰＶＯＨＦ、またはＣｏ−ＰＥＴ／ＰＥＴ  ＢＦ）とＧＭＦ（またはＣＰＦ）とから、修正されたＰＡＰＴＡＣ標準方法Ｃ．４に準拠して作製した。図１は、ＰＡＰＴＡＣ方法と比較した場合の手すき機に対して行った修正を示し、この手すき機は、より大きい直径のデッケル（８．８インチであり、１８Ｌの水を収容できる）、より大きい直径のスクリーン（外径８．９インチおよび内径８．５インチ）、およびデッケル中の繊維懸濁液を混合するためのエアレーターの導入を含む。たとえば、図１Ｂは、デッケル１２中に挿入されるエアレーター１０の概略図を示す。この図中には空気入口１４および１６も示されている。
【０１６０】
ＣＦおよびＧＭＦ（またはＣＰＦ）の混合物を、脱イオン水が収容された半分まで入ったデッケル中に注ぎ、次に水の体積を１６Ｌにして、その後、懸濁液を、２標準立方フィート／分の流量で空気を注入することで１５秒間混合した。混合後、懸濁液を７０番または１５０番のステンレス鋼メッシュに通して排液し、ウェットレイドフィルターまたはハンドシートを形成した。濡れたハンドシートを鋼メッシュから取り外すために、濡れたハンドシートに対して、標準方法に記載のクーチローラーを用いて３回穏やかにクーチングを行った。得られたハンドシートは、空気乾燥、熱を加えることによる乾燥、通気乾燥、または凍結乾燥法による乾燥を行うことができる。ハンドシートが熱を加えることによって乾燥される場合、これを２枚の吸取紙の間に入れ、８５℃の温度に設定したＡｒｋａｙ  Ｄｕａｌ  Ｄｒｙ（モデル１５０）乾燥機に通して、坪量および使用されるベース繊維により、それぞれ３分のパスを合計２〜４回行う。乾燥機中の各パス後に吸取紙を交換する。フィルターが凍結乾燥により乾燥される場合、濡れたハンドシートを液体窒素中に３０秒間浸漬し、次に凍結乾燥機（ＶｉｒＴｉｓ，Ｆｒｅｅｚｅｍｏｂｉｌｅ  １２ＳＬ）中に少なくとも１日間入れる。
【０１６１】
ＰＥＦの活性化：濾過媒体中のＰＥＦを溶融または活性化させるために、ＰＥＦを含有するハンドシートを２枚のＷｈａｔｍａｎ  ｎｏ．１濾紙の間に入れ、次に１５０℃に加熱したプレート上に置いた。５分後、ハンドシートを反転させ、さらに５分間加熱した。
【０１６２】
Ｃｏ−ＰＥＴ／ＰＥＴ  ＢＦの活性化：濾過媒体中のＣｏ−ＰＥＴ／ＰＥＴ二成分繊維を溶融または活性化させるために、Ｃｏ−ＰＥＴ／ＰＥＴを含有するハンドシートをパーチメント紙の間に入れ、次に２枚の吸取紙の間に入れ、次に１５０℃に加熱したプレートの上に置いた。ハンドシートを２．５分間加熱し、さらに２．５分間にわたって反転させた。
【０１６３】
アクリル樹脂の塗布および活性化プロセス：１００％ガラスマイクロファイバーでできた乾燥濾過媒体上に吹き付けられる希薄溶液としてアクリル樹脂を塗布した。この樹脂溶液の濃度は、目標投入量により調節し、最終濾過媒体中に重量基準で１０％の樹脂の投入量を得るために１％の濃度の溶液を使用し、重量基準で２０％の樹脂の投入量を得るために２％の濃度の溶液を使用した。樹脂溶液で完全に浸されるまで、乾燥濾過媒体上に樹脂溶液を穏やかに吹き付けるためにガン（Ｇｒａｖｉｔｙ  Ｆｅｅｄ  Ｐｏｒｔｅｒ  Ｃａｂｌｅ  Ｓｐｒａｙ  Ｇｕｎ  ＨＶＬＰ）を使用した。次に濾過媒体を付着防止フィルム上に置き、１６０℃のオーブン中で１時間乾燥させた。
【０１６４】
濾過媒体の均一性の分析：ガラス繊維にＣＦを添加したものおよびＣＦを添加しないものから作製した実験用濾過媒体の光学顕微鏡白黒写真を、２．５倍の対物レンズを使用する透過光明視野モードでＺｅｉｓｓ  Ａｘｉｏ  Ｉｍａｇｅｒ  Ｚ．１顕微鏡を用いて撮影した。濾過媒体は、ＥＳＰＯＮ  Ｐｅｒｆｅｃｔｉｏｎ  Ｖ８００  Ｐｈｏｔｏ  ｓｃａｎｎｅｒを用いて６００ｄｐｉの分解能で８ビットグレースケールフォーマットにおける走査も行った。Ｉｍａｇｅ  Ｐｒｏ  ６．２ソフトウェアにおいて利用可能な閾値化手順を使用して、両方の画像の組における低坪量の領域を検出した。
【０１６５】
別のフィルター分析方法：実験室で作製した濾過媒体またはハンドシートの分析を、紙もしくは濾過製品、または多孔度測定に関して確立された標準方法により行った。使用した種々の試験方法を表３に列挙している。
【０１６６】
【表３】
2018521847.tif 000005
【０１６７】
図２Ａは、ＣＦのリボン状の性質、ならびにそれらがそれら自体を包み込むまたはそれら自体と絡み合う傾向を示す電子顕微鏡写真である。濾過媒体中、本明細書に記載の種々のＣＦは、複数のベースフィルター繊維と組み合わせることができる。ベースフィルター繊維は、植物繊維または木繊維、ガラス繊維、再生セルロース系繊維、ポリエステル繊維、ポリアミド繊維、ポリオレフィン繊維などのフィルター製品中に典型的に使用される繊維であってよい。ベースフィルター繊維は、人工的なものまたは天然起源のもののいずれであってもよい。一実施形態では、ガラス繊維がベース繊維として提供される。別の一実施形態では、パルプ繊維がベース繊維として提供される。
【０１６８】
ベースフィルター繊維は、濾過媒体中に提供されるＣＦの直径と同様のまたは実質的により大きい直径を有する。たとえば、ベースフィルター繊維は、約０．１μｍ〜約１００μｍの直径を有することができる。少なくとも本明細書に開示されるＣＦとベースフィルター繊維とを組み合わせることで形成される濾過媒体を使用して、たとえば、媒体を通過して流れる流体から粒子を捕捉することができる。流体は、空気などの気体、または水、油、もしくは燃料などの液体であってよい。
【０１６９】
複数のＣＦが互いに近接して配置されると、強い水素結合が形成されることが確認されている。この自己結合能力により、ＣＦがバインダーとして機能することができ、それによって濾過媒体中に含まれるベースフィルター繊維を取り込み、ともに保持することができる。たとえば、ＣＦとベースフィルター繊維とを含む希薄懸濁液から乾燥させると、ＣＦはそれらの間で水素結合を形成する。
【０１７０】
ある例では、形成される濾過媒体は、ＣＦによって濾過媒体に十分な強度が付与されるため、バインダーを実質的に含まなくてよい。
【０１７１】
ＣＦの水素結合の程度は調節することができる。たとえば、自己結合に利用可能な露出した水素結合の量は、フィラメント製造用の材料の選択およびフィラメント製造プロセスのパラメーターの選択によって決定され得る。
【０１７２】
さらに、ＣＦは、それらの間で絡み合うことができる。理論によって限定することを望むものではないが、絡み合いは、たとえばＣＦの長い長さおよび／またはＣＦの高アスペクト比によって生じ得る。理論によって限定することを望むものではないが、絡み合いはＣＦの高い可撓性によっても生じ得る。図２Ｂは、フィラメントの長い長さおよび高アスペクト比を示す。図２Ｂ中の矢印は、単一のセルロースフィラメントの異なる部分を示す。
【０１７３】
ＣＦは、より大きいベースフィルター繊維と絡み合うこともできる。理論によって限定することを望むものではないが、絡み合いは、ＣＦの長い長さ、ＣＦの高アスペクト比、および／またはＣＦの高い可撓性によっても生じ得る。たとえば、ＣＦは、より大きいベースフィルター繊維を包み込むことができる。ＣＦとベースフィルター繊維とのこの絡み合いおよび包み込みにより、ベースフィルター繊維の互いの保持がさらに向上する。
【０１７４】
ベースフィルター繊維がセルロースから形成される種々の代表的な実施形態では、ＣＦはセルロースベースフィルター繊維とさらに水素結合を形成することができる。
【０１７５】
種々の代表的な実施形態において、複数のＣＦの水素結合および凝集により、局所的にウェブ状構造またはフィルム状構造が形成されることが確認された（図３Ａ参照）。フィルム状構造は、薄い厚さを有するが、他の寸法は比較的大きくなり得る。これらのフィルム状構造は、濾過媒体を通過して移動する流体の経路長を大幅に増加させることができる。結果として、濾過媒体を通過する流体は、より曲がりくねった経路を有し、それによって粒子が捕捉される機会が増加する。フィラメントの凝集の程度は、フィルター組成物中のフィラメントの量を調節することにより、異なるグレードのフィラメントを使用することにより、またはフィラメントの機械的、もしくは化学物質と場合により熱とを使用する前処理により制御することができる。ＣＦの水素結合、ＣＦの絡み合い、およびＣＦ凝集は、形成される種々の濾過媒体の性質に影響を与える。影響を受ける性質としては、細孔形状、細孔径、曲路性、透過性、濾過効率、ダスト保持容量、および機械的性質、たとえば剛性ならびに湿潤時および乾燥時の引張強度が挙げられる。
【０１７６】
ここで、図３Ａを参照すると、一実施例によるガラスマイクロファイバー濾過媒体の一部の電子顕微鏡写真が示されている。図３Ａは、複数の大きいベースフィルター繊維がＣＦとともに維持されていることを示すことが分かる。ＣＦはより大きいベースフィルター繊維と絡み合っている。画像の右側の上の２つの矢印は、一部のＣＦがより大きいガラスマイクロファイバーの外面を包み込みこんでいることを示す。さらに、一部のＣＦは、２本以上のベースフィルター繊維間に延在し、それによってベースフィルター繊維を互いに捕捉し保持している。さらに、図３Ｂと図３Ａの左側の矢印とは、ウェブ状構造を形成してベースフィルター繊維の構造接着をさらに改善するＣＦの局所的な凝集を示す。このウェブ状構造は、個別のフィラメントセグメントと部分的に凝集したフィラメントとの組合せを含む。幅が非常に狭いため、これらの個別のフィラメントセグメントおよび部分的に凝集したフィラメントは、濾過媒体の全体の濾過効率に大きく貢献する。図３Ｂは、１つのそのようなウェブ状構造中の一部の細孔の寸法を示す。
【０１７７】
セルロースフィラメントの非常に高いアスペクト比、長い長さ、および多数の露出したヒドロキシル基のために、１本のフィラメントのさまざまな部分が媒体中で異なる物理的形態を示し得る。一部は複数のベースフィルター繊維と絡み合いそれらを包み込むことができ、一部は別のフィラメントと部分的に凝集してウェブ状およびフィルム状の構造を形成することができ、それらのすべてが濾過媒体の性質に寄与する。
【０１７８】
濾過媒体を形成するための種々の例示的な方法によると、製紙に類似したウェットレイド法を使用することができる。たとえば、複数のベースフィルター繊維および複数のＣＦを希薄懸濁液中に均一に分布させ懸濁させる。次に、懸濁液を形成用の布またはメッシュに通して排液することによって濾過媒体が形成される。
【０１７９】
次に濾過媒体を乾燥させ、それによってＣＦとＣＦの部分的な凝集との間に水素結合を形成させる。ＣＦはベースフィルター繊維との絡み合いも生じ、たとえばＣＦの一部がベースフィルター繊維を包み込む。
【０１８０】
種々の代表的な実施形態によると、濾過媒体は、均一に分布するＣＦと組み合わされたベースフィルター繊維から形成される１つの層を含む。
【０１８１】
別の代表的な実施形態によると、濾過媒体は複数の層を含み、第１の層中のＣＦと、追加の層中のＣＦとは異なる性質を有する。第１の層中のＣＦと、追加の層中のＣＦとは、寸法、投入量、および／またはグレードが異なっていてよい。たとえば、第１の層は濾過媒体中の上流層に対応し、追加の層は濾過媒体中の下流層に対応する。
【０１８２】
たとえば、濾過媒体の細孔の形状、密度、および／またはサイズを変化させることができる。細孔の形状、密度、および／またはサイズの変化は、ＣＦの小さい直径および高比表面積ならびにその水素結合を形成する性質によって生じ得る。
【０１８３】
たとえば、ＣＦの凝集の程度およびそれらの自己結合の傾向を変化させることができる。たとえば、ＣＦが有する電荷を変化させることができる。たとえば、濾過媒体の引張強度を変化させることができる。たとえば、濾過媒体の濾過効率を変化させることができる。たとえば、濾過媒体の透過性を変化させることができる。たとえば、濾過媒体のダスト保持容量を変化させることができる。たとえば、濾過媒体中のカルボキシルイオン濃度の量を変化させることができる。たとえば、濾過媒体の疎水性または親水性を変化させることができる。
【０１８４】
濾過媒体の性質は、ベースフィルター繊維と組み合わされるＣＦのグレードを制御することによって変化させることができる。たとえば、密度および平均細孔径を制御することができる。
【０１８５】
濾過媒体の性質は、ベースフィルター繊維と組み合わされるＣＦの投入量を制御することによって制御することができる。たとえば、投入量は、ＣＦとベースフィルター繊維との全重量に基づく重量基準でのＣＦのパーセント値によって変化させることができる。
【０１８６】
濾過媒体の性質は、ＣＦを添加することで濾過媒体の坪量を低下させながら、特定の圧力低下において所望の濾過効率を実現することによって変化させることができる。
【０１８７】
濾過媒体の性質は、ベースフィルター繊維と組み合わされるＣＦの寸法、たとえば長さ、幅、厚さ、および／またはアスペクト比を制御することによって変化させることができる。
【０１８８】
濾過媒体の性質は、ベースフィルター繊維の寸法、たとえば長さ、直径、および／またはアスペクト比を制御することによって変化させることができる。
【０１８９】
濾過媒体の性質は、ウェットレイド、発泡体形成、または凍結乾燥法などのそれらが調製される方法によって決定される。
【０１９０】
濾過媒体の性質は、ＣＦ間の水素結合を妨害する脱結合剤などの化学物質を加えることによって変化させることができる。脱結合剤の例としては、サイズ剤、界面活性剤、リグニン、脂肪酸、またはトール油を挙げることができる。
【０１９１】
他に示されない限り、実施例に関係するすべての表および図にＣＦ４を使用した。ＣＦ４は、２０ｇ／ｍ２の純粋ＣＦのハンドシートで１１５Ｎ・ｍ／ｇの関連する比引張強度を有した。
【０１９２】
図４は、濾過媒体の電子顕微鏡写真を示し、重量基準のＣＦの種々の投入量での細孔構造の変化を示す。図４の実施例では、ガラスマイクロファイバーであるベースフィルター繊維を、クラフトパルプから作製した種々の投入量のＣＦと混合した。得られた懸濁液を水で希釈した後、改良した手すき機を用いてフィルターを作成した。示される４つの表面の顕微鏡写真は、重量基準でそれぞれ０％、２％、５％、および１０％のＣＦを含有する濾過媒体に対応する。
【０１９３】
ＣＦにより、濾過媒体の比表面積が増加し、同時にその平均細孔径が減少することが確認された。その結果、濾過効率が向上した。
【０１９４】
ＣＦを用いて作製したハンドシート濾過媒体は、改善された形成を示し、すなわち、ガラス繊維単独で作製した媒体と比較して、媒体の面内でより均一な質量分布が得られた。これは、図５および６に示されるように複数の長さスケールにわたって観察された。図５Ａに示される光学顕微鏡写真は、ＣＦを含まないガラス繊維のブレンドから作製した濾過媒体に対応し、図５Ｂに示される光学顕微鏡写真は、４％のＣＦを含有する同じ濾過媒体に対応する。両方の媒体は７０ｇ／ｍ２の坪量で作製した。透過光で撮影したこれら２枚の顕微鏡写真は、約９．５ｍｍ２の面積に及んでいる。ＣＦを使用せずに作製した媒体は、４％のＣＦを使用して作製した媒体よりも明らかに均一性が低い。特に、ＣＦを使用せずに作製した媒体は、顕微鏡写真上に白色の点（典型的なサイズは１０〜５０μｍである）で表される低坪量領域が多数存在することが特徴である。図ＣおよびＤは、閾値化手順によって検出した低坪量領域を示す。検出された領域はＣＦを使用せずに作製した媒体の全画像化領域の０．７％、および４％のＣＦを用いて作製した媒体の全画像化領域のわずか０．０４％に及んでいる。
【０１９５】
２つの濾過媒体間の均一性の同様の違いは、図６Ａおよび６Ｂに示される走査像によって示されるように、より大きいスケールでも観察することができる。両方の画像中に示される領域は約２１０００ｍｍ２である。これらの媒体は、低坪量の領域（典型的には１００〜１００００μｍのサイズ）が画像上でより暗い領域として見えるように、反射光を用いて走査を行った。ＣＦを使用せずに作製した媒体（図６Ｃ）中で検出された低坪量領域は、走査した全領域の１．２７％に及び、一方、４％のＣＦを用いて作製した媒体（図６Ｄ）の場合、低坪量領域は走査した領域のわずか０．２０％に及ぶ。
【０１９６】
図７は、平均直径５．５μｍのガラス繊維と種々の投入量のＣＦとの組合せから作製した坪量２００ｇ／ｍ２の４つの濾過媒体で測定した空気濾過効率曲線のグラフを示す。測定した投入量は、それぞれ重量基準で０％、２％、５％、および１０％のＣＦであった。濾過効率はＣＦ投入量の増加とともに向上した。実際には、ＭＥＲＶ（最小効率報告値）は、０％のＣＦにおける１０から、２、５、および１０％のＣＦにおけるそれぞれ１１、１３、および１５まで向上した。効率の改善は、気流に対する抵抗の増加によって実現された。１０．５フィート／分の流速でフィルターにわたって測定した差圧は、１１〜３７１Ｐａの範囲であり、０〜１０重量％のＣＦ投入レベルに対応した。特に、測定された低下は、重量基準で０％のＣＦ投入レベルで１１Ｐａ、重量基準で２％のＣＦ投入レベルで２２Ｐａ、重量基準で５％のＣＦ投入レベルで６０Ｐａ、重量基準で１０％のＣＦ投入レベルで３７１Ｐａであった。１０％の高ＣＦ添加量では、ＣＦの凝集およびフィルム状構造の形成が優位となり、フィルターの細孔が閉じ、濾過媒体の曲路性が大きく向上する。この曲路性の向上のために、ＣＦとベース繊維との混合物は、他の目的のため、たとえば、住居用および商業用の建築物中の壁および天井を通過する音の伝播の減衰のために使用することもできる。ＣＦの凝集によってフィルターの細孔が閉じることで、フィルターの透過率も大きく低下した。
【０１９７】
一般に、濾過媒体を空気が通過することで生じる抵抗は、できる限り低く維持すべきである。本明細書に開示される実施例では、この抵抗は、ＣＦ間の結合レベルを制御することで制御した。高ＣＦ含有量では、より大きいガラスマイクロファイバーは、ＣＦを分離して自己結合を妨害する機能をもはや果たさない。
【０１９８】
フィルター中のＣＦ投入量に加えて、自己結合レベルは、使用されるＣＦのグレード、化学物質、脱結合剤、および充填剤の使用、ＣＦの化学前処理、ならびに熱前処理を用いて変化させることもできる。ＣＦの自己結合レベルは、濾過媒体の形成および乾燥に使用される方法を変更することによって制御することもできる。
【０１９９】
ＣＦの添加は、引張強度および剛性などの機械的性質にも影響を与えることがさらに確認された。剛性は、濾過媒体にひだを付けることが必要な用途では重要となる。
【０２００】
ＣＦを含有する濾過媒体の強度および剛性は、ＣＦ間の全結合領域、およびベースフィルター繊維との絡み合いのレベルによって決定される。強度および剛性は、ＣＦ投入量の増加とともに向上することが確認された。
【０２０１】
図８は、図７の４つの濾過媒体に対して測定した引張強度を示すグラフを示す。これらの２００ｇ／ｍ２の濾過媒体は、平均直径５．５μｍのガラスマイクロファイバーであるベースフィルター繊維と種々の投入量のＣＦとを有する。測定された投入量は、重量基準でそれぞれ０％、２％、５％、および１０％のＣＦであった。ガラスマイクロファイバーから作製した対照濾過媒体（０％のＣＦ）は、ゼロに近い非常に弱い引張強度を有した。フィルターの強度は、大きいベースフィルター繊維の機械的絡み合いのみによって生じるため、これは予想と一致した。典型的には、この弱い構造に対抗するために、ラテックスまたは樹脂などのバインダーが、多くの場合、３重量％〜２５重量％の比較的高い比率でこのようなフィルターに加えられる。同じ目的で、熱的に接合された繊維を同様の比率で加えることもできる。ある場合には、酸の攻撃により、あるレベルの結合を繊維間に形成するために、強い酸性条件下でガラス繊維の媒体を形成することもできる。バインダーはフィルターに必要な機械的性質を付与するが、通常、それらは濾過性能を向上させない。
【０２０２】
対照的に、ガラスマイクロファイバーでできた坪量２００ｇ／ｍ２の濾過媒体にＣＦを加えることで、引張強度が、重量基準で２％のＣＦの投入レベルで約０．５９ｋＮ／ｍまで、重量基準で５％のＣＦの投入レベルで約１．７ｋＮ／ｍまで、重量基準で１０％のＣＦの投入レベルで約３．１ｋＮ／ｍまで改善された。
【０２０３】
図９は、クラフトパルプから製造された種々の投入量のＣＦと混合された、平均直径５．５μｍのガラスマイクロファイバーであるベースフィルター繊維を有する坪量２００ｇ／ｍ２の濾過媒体の曲げ剛性を示すグラフを示す。これら４つの媒体の濾過効率曲線および引張強度は既にそれぞれ図７および８に示す。測定された投入量は、重量基準でそれぞれ０％、２％、５％、および１０％のＣＦであった。
【０２０４】
重量基準で２％のＣＦとガラスマイクロファイバーとを組み合わせることで、２０００ｍｇｆを超える剛性値を達成するのに十分であったことが分かる。ＣＦの使用によって濾過効率が向上し、同時に機械的性質も改善され、それにより、結合剤を加える必要性が軽減または解消されることが分かる。
【０２０５】
平均直径５．５μｍのガラスマイクロファイバーと種々の量のＣＦとから作製した坪量１００ｇ／ｍ２の濾過媒体の濾過効率曲線を図１０Ａ中に示す。濾過媒体の濾過効率はＣＦ含有量とともに向上し、図７中に示される２００ｇ／ｍ２で得られた結果と一致している。さらに、ＣＦ投入量を０、２、５、および１０％に増加させると、ＭＥＲＶ定格は、９から、１０、１１、および１４にそれぞれ向上した。図１０Ａの濾過効率曲線は、図１０Ｂ、１０Ｃ、１０Ｄ、および１０Ｅにも示され、同じガラス繊維と異なる結合剤との混合物から作製した同一の坪量の濾過媒体の濾過効率と比較する。図１０Ｂ中、結合剤は、平均直径５μｍの熱的に接合されたフィブリル化ポリエチレン繊維であった。図１０Ｃ中、結合剤は、平均直径１１μｍのＰＶＯＨ繊維であった。図１０Ｄ中、結合剤は、熱的に接合されたＣｏ−ＰＥＴ／ＰＥＴ二成分繊維であった。図１０Ｅ中、結合剤は、水性アクリル樹脂であった。図１０Ｂ、１０Ｃ、１０Ｄ、および１０Ｅに示されるように、ＣＦを含有する濾過媒体の濾過効率は、熱的に接合されたＰＥ、またはＰＶＯＨ繊維、またはＣｏ−ＰＥＴ／ＰＥＴ二成分繊維、またはアクリル樹脂を含有する濾過媒体の濾過効率よりも明らかに優れている。
【０２０６】
図１０Ａ〜Ｅに示される種々の濾過媒体にわたって測定した圧力低下を表４にまとめている。この表から分かるように、２％のＣＦを含有する濾過媒体にわたって測定した圧力低下は、種々の結合剤を含有する濾過媒体にわたって測定した圧力低下と実質的に同じである。しかし、２％のＣＦを含有する濾過媒体の濾過効率は、図１０Ｂ、Ｃ、Ｄ、およびＥに示されるような別の結合剤を含有する濾過媒体よりも明らかに優れていた。
【０２０７】
表４は、図７中の２００ｇ／ｍ２および図１０Ａ〜Ｄ中の１００ｇ／ｍ２の異なる坪量の濾過媒体にわたって測定した圧力低下も示す。さらに２％のＣＦの存在は、取り扱いだけでなく、フィルター特性の測定も可能となるのに十分な強度をフィルターに付与した。さらに、２％のＣＦを含有する１００ｇ／ｍ２の濾過媒体の圧力低下は、２倍の坪量でＣＦを有さない濾過媒体の場合よりも少なく、その濾過効率はサブミクロン空中浮遊粒子についてより高い。各層中に異なる量のＣＦを含有する層状濾過媒体が興味深くなり得る。
【０２０８】
【表４】
2018521847.tif 000006
【０２０９】
ガラスマイクロファイバーと、種々の量のＣＦ、熱的に接合されたＰＥ繊維、ＰＶＯＨ繊維、熱的に接合されたＣｏ−ＰＥＴ／ＰＥＴ二成分繊維、またはアクリル樹脂のいずれかとから作製した１００ｇ／ｍ２の濾過媒体上で測定した引張強度を図１１に示す。ＣＦを含有する濾過媒体の引張強度は、熱的に接合されたポリエチレン繊維または熱的に接合されたＣｏ−ＰＥＴ／ＰＥＴ二成分繊維を含有する濾過媒体上で測定した引張強度よりも明らかに高かった。特に、重量基準で２％のＣＦを含有する濾過媒体は、１８％もの熱的に接合されたポリエチレン繊維または２０％もの熱的に接合されたＣｏ−ＰＥＴ／ＰＥＴ二成分繊維を含有する濾過媒体よりも強かった。１０％のＣＦを含有する濾過媒体は、同じガラスマイクロファイバーから作製されるが、代わりに１０％のアクリル樹脂を含有する濾過媒体より高い引張強度も有した。重量基準で１０％のＣＦを含有する濾過媒体の引張強度は、２０％のアクリル樹脂を含有する濾過媒体の引張強度よりも高かった。しかし、１０重量％のＰＶＯＨ繊維を含有する濾過媒体の引張強度より低いことが確認された。図１１のすべての濾過媒体で曲げ剛性測定し、それらの結果を図１２中に示す。最大１０％のＣＦを含有する濾過媒体の曲げ剛性は、熱的に接合されたポリエチレン繊維または熱的に接合されたＣｏ−ＰＥＴ／ＰＥＴ二成分繊維を含有する濾過媒体の曲げ剛性よりも高かった。しかし、少なくとも１０％のＰＶＯＨ繊維またはアクリル樹脂を含有する濾過媒体の曲げ剛性より低かった。
【０２１０】
図１３は、濾過媒体の濾過効率および引張強度の両方を改善するため、ＣＦが従来のバインダーと区別されることを示す。図１１および１２の場合と同様に、図１３中に示される実施例では、坪量１００ｇ／ｍ２の媒体を平均直径５．５ミクロンのガラスマイクロファイバーから作製した。ＣＦの性能をＰＶＯＨ繊維、ＰＥ繊維、Ｃｏ−ＰＥＴ−ＰＥＴ二成分繊維、およびアクリル樹脂などの別の結合剤の性能と比較した。濾過効率Ｅ１は、０．３５、０．４７５、０．６２５および０．８５μｍの４つの異なる空中浮遊粒子サイズで測定した平均濾過効率に対応する。
【０２１１】
濾過媒体中のセルロースフィラメント間の結合レベルを減少させる方法の１つは、形成およびプレスのステップ後に濾過媒体から水を除去するために凍結乾燥法を使用することである。具体的には、濾過媒体を最初に液体窒素浴中に浸漬して、その構造中に依然として存在する水を固化させる。次に、その濾過媒体を凍結乾燥機中に入れ、そこで昇華によって水を除去する。この方法では、水を液体状態から乾燥させるときに生じる毛管力が回避される。この毛管力は、網目中の繊維間に引力を発生させ、それらの繊維がセルロースでできている場合に水素結合を生じさせる。したがって、ＣＦを含有する濾過媒体の凍結乾燥は、機械的強度を犠牲にして濾過性能を改善させると予想される。図１４は、平均直径５．５μｍの９０％のガラスマイクロファイバーと１０％のＣＦとからなる混合物から作製された２つの濾過媒体の濾過性能を比較する。両方の場合の目標坪量は１００ｇ／ｍ２であった。一方の媒体は熱によって乾燥させ、他方は窒素中に浸漬した後に凍結乾燥させた。凍結乾燥させた濾過媒体は、従来手段により作製した濾過媒体よりも濾過効率が高く、より少ない圧力低下、したがってより高い透過率も有した。しかし、予想されるように、凍結乾燥によって作製したフィルターの機械的性質は、表５に示されるように、熱によって乾燥させた濾過媒体ほど良好ではない。
【０２１２】
【表５】
2018521847.tif 000007
【０２１３】
以上の実施例のベース繊維はすべてガラスでできていたが、セルロースなどの別の材料でできた繊維とＣＦを併用することも可能である。以下の表６は、ＣＦと高いカール指数を有するＮＢＳＫ繊維との混合物から作製した濾過媒体に対して測定した性質をまとめている。１３０ｇ／ｍ２の濾過媒体は５または１０重量％のＣＦを含有した。この表は、０．３５μｍの空中浮遊粒子サイズおよび１０．５フィート／分の流速における空気濾過効率、ならびに同じ流速で測定した圧力低下を示す。油および燃料のフィルターを特徴付けるために使用されることが多い平均流動細孔径および最大細孔径もこの表に列挙している。表６は、濾過媒体の機械的性質および厚さも示す。
【０２１４】
１０％のＣＦをセルロース系繊維に加えることで、直径０．３５μｍの粒子の捕捉が２倍を超えた。重量基準で１０％のＣＦを加えることで、濾過媒体の引張強度および曲げ剛性もそれぞれ７５％および１８％だけ向上し、フィルターの厚さは２５％減少した。最後に、ポロメトリーによって得られた平均流動細孔径および最大細孔径は、最大ＣＦ投入量においてそれぞれ７８％および７１％減少した。
【０２１５】
【表６】
2018521847.tif 000008
【０２１６】
前述の議論のように、ＣＦは、種々の繊維源から、広範囲の製造条件下で製造することができる。したがってＣＦの物理的性質および機械的性質は変化し、ＣＦが加えられる濾過媒体の性質へのＣＦの影響も変化する。表７に示される結果はこの点を示す。これらの実施例における２００ｇ／ｍ２の濾過媒体のすべては、９０重量％のガラスマイクロファイバー（ＧＭＦ）と、異なる繊維源から製造された１０％のＣＦとの組合せからなる混合物から製造した。ＣＦ１〜ＣＦ４のＣＦの４つのグレードは、ＮＢＳＫから製造された。ＣＦ７は、市販の溶解パルプから製造され、ＣＦ８はサーモメカニカルパルプ（ＴＭＰ）から製造された。ＣＦ１〜ＣＦ４は、リファイニング中に加えられたエネルギーが増加していき、ＣＦ１が最低エネルギーを有した。これらの最初の４つのＣＦで得られた結果は、得られるフィルターの性質に対する種々のリファイニングの影響を明確に示し、特定の出発パルプのエネルギーが大きいほど、フィルターの剛性、強度、および捕捉効率が高くなり、透過率は低下する。
【０２１７】
【表７】
2018521847.tif 000009
【０２１８】
繊維源の影響に関して、表７中の結果は、９０重量％のガラスマイクロファイバーと１０％のＣＦとの特定の組合せの場合、スプルース木材チップから製造されたＣＦを用いて得られた濾過性能は、ＮＢＳＫパルプから製造されたＣＦ３を用いて得られた濾過性能よりもわずかに良好であることを示す。しかし、ＮＢＳＫパルプから製造されたＣＦ３は、引張強度および剛性などのフィルターの機械的性質に対して、木材チップから製造されたものよりも大きい影響を示した。この傾向は、ＮＢＳＫから製造された紙をサーモメカニカルパルプ（ＴＭＰ）から製造された紙と比較する場合に得られる傾向と類似している。理論によって限定することを望むものではないが、ＮＢＳＫから製造された紙またはＣＦがＴＭＰよりも高い機械的強度を有する理由として、ＮＢＳＫ完成紙料の繊維長さがより長いこと、および水素結合を妨害することが知られている脂肪酸などの疎水性抽出物の量がより少ないことが挙げられる。
【０２１９】
ＮＢＳＫまたはＴＭＰと比較すると、溶解パルプは、繊維と会合するヘミセルロースをほとんどまたは全く有さない。したがって、溶解パルプから製造されたＣＦは、わずかに小さいエネルギーを用いてＮＢＳＫから製造されたＣＦ２ほどフィルターの機械的性質を強化しない。ヘミセルロースは繊維間の結合を改善する。低ヘミセルロース含有量のＣＦを使用すると、繊維間の結合を減少させることができ、より少ない圧力低下を有するフィルターを得ることができる。ガラスマイクロファイバーと溶解パルプからのＣＦとの濾過媒体は、ＮＢＳＫから製造されたＣＦを用いて得られた濾過媒体よりも低い濾過効率を有するが、高い透過率を有した。
【０２２０】
本明細書に記載されるように、複数のベースフィルター繊維と複数のＣＦとを組み合わせることで形成される濾過媒体により、濾過媒体は種々の有利な性質を有することができる。理論によって限定することを望むものではないが、これらの利点は、部分的には、ＣＦの狭い幅および薄い厚さ、ＣＦの高アスペクト比、ＣＦの可撓性、ＣＦの自己水素結合、ＣＦの絡み合い、ならびにＣＦの凝集の１つ以上に起因し得る。得られる利点としては、ＣＦ投入量およびグレードの制御によって目標設定可能な濾過効率が得られる細孔形状、細孔径、全表面積の制御；乾燥強度、引張強度、および剛性などの改善された機械的性質、切れ目およびひだを付けることなどの操作のための改善された抵抗性、より小さい容積のフィルターおよびより高いひだ密度が得られるより薄い濾過媒体の製造、自己結合および機械的絡み合いによりベース繊維およびフィルターを保持するＣＦの性質、濾過媒体中のバインダーおよび飽和化学物質の減少または除去、アニオン性もしくはカチオン性のＣＦまたは疎水性もしくは親水性のＣＦなどの特徴を付与するための化学変性ＣＦを添加できることの１つ以上が挙げられる。
【０２２１】
図１５は、ＭＥＲＶ  １４の定格の市販のウェットレイドガラス繊維濾過媒体の一部の電子顕微鏡写真を示す。図１５は、複数の大きいガラス繊維および小さいガラス繊維と一部のバインダーとを示すことが分かる。一般に、ガラス繊維は、それら自体間で機械的な絡み合いを形成する。この現象は、より小さい直径のガラス繊維で促進される。しかし、ＣＦと異なり、ガラス繊維は、それら自体間で水素結合を形成しない。したがって、その機械的完全性を改善するために、通常、媒体の組成物にバインダーが加えられる。これも図１５から分かるように、バインダーは、小さい直径のガラス繊維間に優先的に位置し、それにより、空気に対して露出し空中浮遊粒子の捕捉に利用可能な繊維表面積の量が減少する。結果として、バインダーの添加は、濾過性能に対して悪影響を有し得る。
【０２２２】
図１６は、媒体の組成物に２％のＣＦを加えることで、坪量を２５％減少させることができるが、濾過性能には影響しないことを示す。この特定の実施例におけるすべての媒体は、平均直径４．０μｍのガラスマイクロファイバーから作製した。ガラスマイクロファイバーのみから作製した媒体は１００ｇ／ｍ２の坪量で作製し、重量基準で２％のＣＦを含む媒体は、それぞれ１００および７５ｇ／ｍ２の２つの異なる坪量で作製した。図１６は、ＣＦを使用せずに作製した１００ｇ／ｍ２試料で測定した濾過効率曲線および圧力低下が、７５ｇ／ｍ２において２％のＣＦを用いて作製した媒体とほぼ同一であることを示す。特に、両方の媒体ＭＥＲＶ定格は１１である。この図は、１００ｇ／ｍ２の坪量において２％のＣＦを用いて作製した媒体が、ＣＦを使用せずに作製した対応する媒体よりも有意に高い濾過効率を有することも示す。
【０２２３】
機械的性質に対するＣＦ添加の有利な影響を表８に示す。ガラスマイクロファイバーのみから作製した１００ｇ／ｍ２試料は、弱すぎるために試験に耐えられなかった。対照的に、重量基準で２％のＣＦを含む媒体は、７５および１００ｇ／ｍ２の坪量でそれぞれ０．２３および０．３４ｋＮ／ｍの引張強度を有した。この場合、本明細書において議論した前述のいくつかの実施例と同様に、ＣＦの存在により、濾過媒体の濾過効率および機械的性質の両方が改善されることが確認された。
【０２２４】
【表８】
2018521847.tif 000010
【０２２５】
既に表７に示したように、濾過媒体に加えられるＣＦのグレードは、濾過性能および機械的性質の両方に対する影響を有する。図１７に示される実施例では、坪量１００ｇ／ｍ２の媒体を、平均直径４．０μｍのガラスマイクロファイバーと、種々の量のＣＦ４またはＣＦ５とから作製した。図１７は、同じ５％の添加量で、ＣＦ４またはＣＦ５を用いて作製した媒体は同様の濾過効率曲線を有するが、ＣＦを用いて作製した媒体はより少ない圧力低下（２６Ｐａ対３４Ｐａ）およびより大きい品質係数（０．０２４対０．０１７）（表９参照）を有することを示す。しかし、ＣＦ４を用いて作製した濾過媒体の引張強度および曲げ剛性は、ＣＦ５を用いて作製したものよりも高い。ＣＦ５を用いて作製した試料の品質係数が、ガラスマイクロファイバーのみから作製した媒体の品質係数よりも高いことにも留意すべきである。
【０２２６】
【表９】
2018521847.tif 000011
【０２２７】
上記濾過媒体は、単分散ガラスマイクロファイバーから作製した。対照的に、市販の媒体は、典型的には、異なる直径の繊維のブレンドから製造される。たとえば、表１０に示される処方から製造される実験用試作品はＭＥＲＶ定格が１３である。
【０２２８】
【表１０】
2018521847.tif 000012
【０２２９】
図１８に示される実施例では、種々の量のＣＦ（ＣＦ６）を平均直径２．７μｍ（Ａ）または５．５μｍ（Ｂ）のガラスマイクロファイバーの代わりに使用した。両方の場合において、ガラスマイクロファイバーをＣＦで部分的に置き換えることで濾過効率が全体的に向上した。特に、０．３５μｍの空中浮遊粒子サイズにおいて測定される濾過効率は、４％のＣＦ添加量で５０％を超えた。これは３０％を超える性能の向上を示す。ＣＦの添加により、媒体の機械的性質も改善されたが、その透過率は低下した（表１１）。この場合にも、ＣＦを使用せずに作製した媒体は、弱すぎるために標準の引張試験に耐えられなかった。
【０２３０】
【表１１】
2018521847.tif 000013
【０２３１】
すべての刊行物、特許、および特許出願は、それぞれ個別の刊行物、特許、または特許出願が、その全体が参照により援用されると明確に個別に示される場合と同じ程度で、それらの全体が参照により本明細書に援用される。本開示における用語が、参照により本明細書における文献と異なるように定義されることが見出される場合、本明細書に示される定義がその用語の定義として機能すべきである。
【０２３２】
特定の実施形態を特に参照しながら説明を行ったが、それらの多数の修正形態が当業者に明らかであることが理解されるであろう。したがって、上記の記述および添付の図面は、特定の例であると見なすべきであり、限定を意味するものと解釈すべきではない。
【図１−１】
2018521847.tif 000014
【図１−２】
2018521847.tif 000015
【図２】
2018521847.tif 000016
【図３】
2018521847.tif 000017
【図４−１】
2018521847.tif 000018
【図４−２】
2018521847.tif 000019
【図５−１】
2018521847.tif 000020
【図５−２】
2018521847.tif 000021
【図６−１】
2018521847.tif 000022
【図６−２】
2018521847.tif 000023
【図７】
2018521847.tif 000024
【図８】
2018521847.tif 000025
【図９】
2018521847.tif 000026
【図１０−１】
2018521847.tif 000027
【図１０−２】
2018521847.tif 000028
【図１０−３】
2018521847.tif 000029
【図１１】
2018521847.tif 000030
【図１２】
2018521847.tif 000031
【図１３】
2018521847.tif 000032
【図１４】
2018521847.tif 000033
【図１５】
2018521847.tif 000034
【図１６】
2018521847.tif 000035
【図１７】
2018521847.tif 000036
【図１８】
2018521847.tif 000037
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
ベースフィルター繊維と、
セルロースフィラメントと
を含む濾過媒体であって、前記セルロースフィラメントが、前記ベースフィルター繊維を単独で使用する場合と比較して、前記ベースフィルター繊維の少なくとも１つの機械的性質を向上させるのに適切な比率で前記ベースフィルター繊維と併用される、濾過媒体。
【請求項２】
ベースフィルター繊維と、
セルロースフィラメントと
を含む濾過媒体であって、少なくとも約３０ｍｇｆ（重量ミリグラム）のガーレー曲げ剛性を有する濾過媒体。
【請求項３】
ベースフィルター繊維と、
セルロースフィラメントと
を含む濾過媒体であって、少なくとも約０．０２ｋＮ／ｍの引張強度を有する濾過媒体。
【請求項４】
ベースフィルター繊維と、
セルロースフィラメントと
を含む濾過媒体であって、前記ベースフィルター繊維および前記セルロースフィラメントが、結合剤を実質的に含まない濾過層を形成する、濾過媒体。
【請求項５】
ベースフィルター繊維と、
セルロースフィラメントと
を含む濾過媒体であって、前記ベースフィルター繊維および前記セルロースフィラメントが、１０ｍｍ未満の厚さを有する濾過層を形成する、濾過媒体。
【請求項６】
ベースフィルター繊維と、
セルロースフィラメントと
を含む濾過媒体であって、前記セルロースフィラメントが、前記ベースフィルター繊維を単独で使用する場合と比較して、前記ベースフィルター繊維の濾過効率と少なくとも１つの機械的性質とを向上させるのに適切な比率で前記ベースフィルター繊維と併用される、濾過媒体。
【請求項７】
ベースフィルター繊維と、
セルロースフィラメントと
を含む濾過媒体であって、前記セルロースフィラメントが、前記ベースフィルター繊維を単独で使用する場合と比較して、前記ベースフィルター繊維の濾過効率を少なくとも１％だけ向上させ、かつ引張強度を少なくとも０．０２ｋＮ／ｍだけ向上させるのに適切な比率で前記ベースフィルター繊維と併用される、濾過媒体。
【請求項８】
少なくとも約１００ｍｇｆの曲げ剛性を有する、請求項１〜７のいずれか一項に記載の濾過媒体。
【請求項９】
少なくとも約３００ｍｇｆの曲げ剛性を有する、請求項１〜７のいずれか一項に記載の濾過媒体。
【請求項１０】
少なくとも約５００ｍｇｆの曲げ剛性を有する、請求項１〜７のいずれか一項に記載の濾過媒体。
【請求項１１】
少なくとも約７００ｍｇｆの曲げ剛性を有する、請求項１〜７のいずれか一項に記載の濾過媒体。
【請求項１２】
少なくとも約１０００ｍｇｆの曲げ剛性を有する、請求項１〜７のいずれか一項に記載の濾過媒体。
【請求項１３】
少なくとも約２０００ｍｇｆの曲げ剛性を有する、請求項１〜７のいずれか一項に記載の濾過媒体。
【請求項１４】
少なくとも約４０００ｍｇｆの曲げ剛性を有する、請求項１〜７のいずれか一項に記載の濾過媒体。
【請求項１５】
少なくとも約６０００ｍｇｆの曲げ剛性を有する、請求項１〜７のいずれか一項に記載の濾過媒体。
【請求項１６】
約１０００〜約１００００ｍｇｆの曲げ剛性を有する、請求項１〜７のいずれか一項に記載の濾過媒体。
【請求項１７】
約２０００〜約７５００ｍｇｆの曲げ剛性を有する、請求項１〜７のいずれか一項に記載の濾過媒体。
【請求項１８】
前記セルロースフィラメントと前記ベースフィルター繊維との全重量に基づく重量基準で、少なくとも約０．２５％のセルロースフィラメントを含む、請求項１〜１７のいずれか一項に記載の濾過媒体。
【請求項１９】
前記セルロースフィラメントと前記ベースフィルター繊維との全重量に基づく重量基準で、少なくとも約１％のセルロースフィラメントを含む、請求項１〜１７のいずれか一項に記載の濾過媒体。
【請求項２０】
前記セルロースフィラメントと前記ベースフィルター繊維との全重量に基づく重量基準で、少なくとも約２％のセルロースフィラメントを含む、請求項１〜１７のいずれか一項に記載の濾過媒体。
【請求項２１】
前記セルロースフィラメントと前記ベースフィルター繊維との全重量に基づく重量基準で、少なくとも約３％のセルロースフィラメントを含む、請求項１〜１７のいずれか一項に記載の濾過媒体。
【請求項２２】
前記セルロースフィラメントと前記ベースフィルター繊維との全重量に基づく重量基準で、少なくとも約４％のセルロースフィラメントを含む、請求項１〜１７のいずれか一項に記載の濾過媒体。
【請求項２３】
前記セルロースフィラメントと前記ベースフィルター繊維との全重量に基づく重量基準で、少なくとも約５％のセルロースフィラメントを含む、請求項１〜１７のいずれか一項に記載の濾過媒体。
【請求項２４】
前記セルロースフィラメントと前記ベースフィルター繊維との全重量に基づく重量基準で、少なくとも約６％のセルロースフィラメントを含む、請求項１〜１７のいずれか一項に記載の濾過媒体。
【請求項２５】
前記セルロースフィラメントと前記ベースフィルター繊維との全重量に基づく重量基準で、少なくとも約７％のセルロースフィラメントを含む、請求項１〜１７のいずれか一項に記載の濾過媒体。
【請求項２６】
前記セルロースフィラメントと前記ベースフィルター繊維との全重量に基づく重量基準で、少なくとも約８％のセルロースフィラメントを含む、請求項１〜１７のいずれか一項に記載の濾過媒体。
【請求項２７】
前記セルロースフィラメントと前記ベースフィルター繊維との全重量に基づく重量基準で、少なくとも約９％のセルロースフィラメントを含む、請求項１〜１７のいずれか一項に記載の濾過媒体。
【請求項２８】
前記セルロースフィラメントと前記ベースフィルター繊維との全重量に基づく重量基準で、少なくとも約１０％のセルロースフィラメントを含む、請求項１〜１７のいずれか一項に記載の濾過媒体。
【請求項２９】
前記セルロースフィラメントと前記ベースフィルター繊維との全重量に基づく重量基準で、約０．５％〜約３０％のセルロースフィラメントを含む、請求項１〜１７のいずれか一項に記載の濾過媒体。
【請求項３０】
前記セルロースフィラメントと前記ベースフィルター繊維との全重量に基づく重量基準で、約２％〜約１０％のセルロースフィラメントを含む、請求項１〜１７のいずれか一項に記載の濾過媒体。
【請求項３１】
前記セルロースフィラメントと前記ベースフィルター繊維との全重量に基づく重量基準で、約２％〜約５％のセルロースフィラメントを含む、請求項１〜１７のいずれか一項に記載の濾過媒体。
【請求項３２】
前記セルロースフィラメントが約１００μｍ〜約２ｍｍの平均長さを有する、請求項１〜３１のいずれか一項に記載の濾過媒体。
【請求項３３】
前記セルロースフィラメントが約３０ｎｍ〜約５００ｎｍの平均幅を有する、請求項１〜３２のいずれか一項に記載の濾過媒体。
【請求項３４】
前記セルロースフィラメントが約２００〜約１０００の平均アスペクト比を有する、請求項１〜３３のいずれか一項に記載の濾過媒体。
【請求項３５】
少なくとも約０．０５ｋＮ／ｍの引張強度を有する、請求項１〜３４のいずれか一項に記載の濾過媒体。
【請求項３６】
少なくとも約０．０７ｋＮ／ｍの引張強度を有する、請求項１〜３４のいずれか一項に記載の濾過媒体。
【請求項３７】
少なくとも約０．１５ｋＮ／ｍの引張強度を有する、請求項１〜３４のいずれか一項に記載の濾過媒体。
【請求項３８】
少なくとも約０．２ｋＮ／ｍの引張強度を有する、請求項１〜３４のいずれか一項に記載の濾過媒体。
【請求項３９】
少なくとも約０．４ｋＮ／ｍの引張強度を有する、請求項１〜３４のいずれか一項に記載の濾過媒体。
【請求項４０】
少なくとも約０．６ｋＮ／ｍの引張強度を有する、請求項１〜３４のいずれか一項に記載の濾過媒体。
【請求項４１】
少なくとも約１．０ｋＮ／ｍの引張強度を有する、請求項１〜３４のいずれか一項に記載の濾過媒体。
【請求項４２】
少なくとも約５．０ｋＮ／ｍの引張強度を有する、請求項１〜３４のいずれか一項に記載の濾過媒体。
【請求項４３】
約０．２ｋＮ／ｍ〜約２．０ｋＮ／ｍの引張強度を有する、請求項１〜３４のいずれか一項に記載の濾過媒体。
【請求項４４】
約０．２ｋＮ／ｍ〜約１．５ｋＮ／ｍの引張強度を有する、請求項１〜３４のいずれか一項に記載の濾過媒体。
【請求項４５】
約０．２ｋＮ／ｍ〜約１．３ｋＮ／ｍの引張強度を有する、請求項１〜３４のいずれか一項に記載の濾過媒体。
【請求項４６】
重量基準で約２％〜約１０％のセルロースフィラメントを含み、約０．２ｋＮ／ｍ〜約２．０ｋＮ／ｍの引張強度を有する、請求項１〜３４のいずれか一項に記載の濾過媒体。
【請求項４７】
重量基準で約２％〜約５％のセルロースフィラメントを含み、約０．２ｋＮ／ｍ〜約０．８ｋＮ／ｍの引張強度を有する、請求項１〜３４のいずれか一項に記載の濾過媒体。
【請求項４８】
重量基準で約５％〜約１０％のセルロースフィラメントを含み、約０．７ｋＮ／ｍ〜約１．４ｋＮ／ｍの引張強度を有する、請求項１〜３４のいずれか一項に記載の濾過媒体。
【請求項４９】
重量基準で少なくとも約２％のセルロースフィラメントを含み、約０．２ｋＮ／ｍの引張強度を有する、請求項１〜３４のいずれか一項に記載の濾過媒体。
【請求項５０】
重量基準で少なくとも約１％のセルロースフィラメントを含み、約０．２ｋＮ／ｍの引張強度を有する、請求項１〜３４のいずれか一項に記載の濾過媒体。
【請求項５１】
結合剤を実質的に含まない、請求項１〜５０のいずれか一項に記載の濾過媒体。
【請求項５２】
前記濾過媒体の第１の表面と前記濾過媒体の第２の表面との間で１０．５フィート／分の流速で測定される差圧（ΔＰ）が約１Ｐａ〜約７００Ｐａである、請求項１〜５１のいずれか一項に記載の濾過媒体。
【請求項５３】
前記濾過媒体の第１の表面と前記濾過媒体の第２の表面との間で１０．５フィート／分の流速で測定される差圧（ΔＰ）が約１Ｐａ〜約４００Ｐａである、請求項１〜５１のいずれか一項に記載の濾過媒体。
【請求項５４】
前記濾過媒体の第１の表面と前記濾過媒体の第２の表面との間で１０．５フィート／分の流速で測定される差圧（ΔＰ）が約１Ｐａ〜約３００Ｐａである、請求項１〜５１のいずれか一項に記載の濾過媒体。
【請求項５５】
前記濾過媒体の第１の表面と前記濾過媒体の第２の表面との間で１０．５フィート／分の流速で測定される差圧（ΔＰ）が約１Ｐａ〜約２００Ｐａである、請求項１〜５１のいずれか一項に記載の濾過媒体。
【請求項５６】
０．３μｍのサイズを有する空中浮遊粒子について少なくとも約５０％の濾過効率を有する、請求項１〜５５のいずれか一項に記載の濾過媒体。
【請求項５７】
０．３μｍのサイズを有する空中浮遊粒子について少なくとも約６０％の濾過効率を有する、請求項１〜５５のいずれか一項に記載の濾過媒体。
【請求項５８】
０．３μｍのサイズを有する空中浮遊粒子について少なくとも約７０％の濾過効率を有する、請求項１〜５５のいずれか一項に記載の濾過媒体。
【請求項５９】
０．３μｍのサイズを有する空中浮遊粒子について少なくとも約８０％の濾過効率を有する、請求項１〜５５のいずれか一項に記載の濾過媒体。
【請求項６０】
０．３μｍのサイズを有する空中浮遊粒子について少なくとも約９０％の濾過効率を有する、請求項１〜５５のいずれか一項に記載の濾過媒体。
【請求項６１】
０．３μｍのサイズを有する空中浮遊粒子について少なくとも約９９％の濾過効率を有する、請求項１〜５５のいずれか一項に記載の濾過媒体。
【請求項６２】
前記ベースフィルター繊維の第１の部分と前記セルロースフィラメントの第１の部分とが、０．００５ｍｍ〜約１０ｍｍの厚さを有する第１の層を形成し、および前記ベースフィルター繊維の第２の部分と前記セルロースフィラメントの第２の部分とが、約０．００５ｍｍ〜約１０ｍｍの厚さを有する第２の層を形成する、請求項１〜６１のいずれか一項に記載の濾過媒体。
【請求項６３】
前記ベースフィルター繊維が、木繊維、農業繊維、天然繊維、人造繊維、およびポリマー繊維から選択される、請求項１〜６２のいずれか一項に記載の濾過媒体。
【請求項６４】
前記ベースフィルター繊維が、ガラス繊維、セルロース繊維、炭素繊維、セラミック繊維、シリカ繊維、ナイロン繊維、レーヨン繊維、ポリオレフィン繊維、ポリエステル繊維、ポリアミド繊維、ポリアラミド繊維、ポリイミド繊維、およびポリ乳酸繊維から選択される、請求項１〜６２のいずれか一項に記載の濾過媒体。
【請求項６５】
前記ベースフィルター繊維がガラス繊維または木材パルプ繊維である、請求項１〜６２のいずれか一項に記載の濾過媒体。
【請求項６６】
前記ベースフィルター繊維がカーリーパルプ繊維から選択される、請求項１〜６２のいずれか一項に記載の濾過媒体。
【請求項６７】
前記ベースフィルター繊維がガラス繊維である、請求項１〜６２のいずれか一項に記載の濾過媒体。
【請求項６８】
前記ベースフィルター繊維が単分散ガラス繊維である、請求項１〜６２のいずれか一項に記載の濾過媒体。
【請求項６９】
前記ベースフィルター繊維が、約０．５〜約１１μｍの平均直径を有する単分散ガラス繊維である、請求項１〜６２のいずれか一項に記載の濾過媒体。
【請求項７０】
前記ベースフィルター繊維が、約４〜約８μｍの平均直径を有する単分散ガラス繊維である、請求項１〜６２のいずれか一項に記載の濾過媒体。
【請求項７１】
前記ベースフィルター繊維が、約４〜約６μｍの平均直径を有する単分散ガラス繊維である、請求項１〜６２のいずれか一項に記載の濾過媒体。
【請求項７２】
約３０〜約１５０ｇ／ｍ２の坪量を有する、請求項１〜７１のいずれか一項に記載の濾過媒体。
【請求項７３】
約５０〜約１２０ｇ／ｍ２の坪量を有する、請求項１〜７１のいずれか一項に記載の濾過媒体。
【請求項７４】
約６０〜約１００ｇ／ｍ２の坪量を有する、請求項１〜７１のいずれか一項に記載の濾過媒体。
【請求項７５】
約４０〜約１００ｇ／ｍ２の坪量を有する、請求項１〜７１のいずれか一項に記載の濾過媒体。
【請求項７６】
約５０〜約１００ｇ／ｍ２の坪量を有する、請求項１〜７１のいずれか一項に記載の濾過媒体。
【請求項７７】
約４５〜約９０ｇ／ｍ２の坪量を有する、請求項１〜７１のいずれか一項に記載の濾過媒体。
【請求項７８】
約５０〜約７５ｇ／ｍ２の坪量を有する、請求項１〜７１のいずれか一項に記載の濾過媒体。
【請求項７９】
約０．０１〜約０．０５の品質係数を有する、請求項１〜７１のいずれか一項に記載の濾過媒体。
【請求項８０】
約０．００５〜約０．１の品質係数を有する、請求項１〜７１のいずれか一項に記載の濾過媒体。
【請求項８１】
少なくとも８のＭＥＲＶ定格を有する、請求項１〜７１のいずれか一項に記載の濾過媒体。
【請求項８２】
少なくとも１０のＭＥＲＶ定格を有する、請求項１〜７１のいずれか一項に記載の濾過媒体。
【請求項８３】
少なくとも１２のＭＥＲＶ定格を有する、請求項１〜７１のいずれか一項に記載の濾過媒体。
【請求項８４】
少なくとも１４のＭＥＲＶ定格を有する、請求項１〜７１のいずれか一項に記載の濾過媒体。
【請求項８５】
約８〜約１４のＭＥＲＶ定格を有する、請求項１〜７１のいずれか一項に記載の濾過媒体。
【請求項８６】
ベースフィルター繊維と、
セルロースフィラメントと
を含む濾過媒体であって、
約３０〜約１５０ｇ／ｍ２の坪量、
少なくとも８のＭＥＲＶ定格、
２００Ｐａ未満の圧力低下、
少なくとも０．１ｋＮ／ｍの引張強度、および
少なくとも２００ｍｇｆの曲げ剛性
を有する濾過媒体。
【請求項８７】
ベースフィルター繊維と、
セルロースフィラメントと
を含む濾過媒体であって、
約４０〜約１００ｇ／ｍ２の坪量、
少なくとも９９％の濾過効率、
３００Ｐａ未満の圧力低下、
少なくとも０．１ｋＮ／ｍの引張強度、および
少なくとも２００ｍｇｆの曲げ剛性
を有する濾過媒体。
【請求項８８】
ＨＥＰＡ濾過媒体である、請求項１〜８７のいずれか一項に記載の濾過媒体。
【請求項８９】
前記セルロースフィラメントの一部が前記ベースフィルター繊維と絡み合う、請求項１〜８８のいずれか一項に記載の濾過媒体。
【請求項９０】
前記ベースフィルター繊維と絡み合うことが、前記ベースフィルター繊維を包み込むことを含む、請求項８９に記載の濾過媒体。
【請求項９１】
前記セルロースフィラメントの一部が局所的に凝集し、それによってウェブ状またはフィルム状の構造を形成する、請求項１〜９０のいずれか一項に記載の濾過媒体。
【請求項９２】
前記セルロースフィラメントの一部が前記セルロースフィラメント間に水素結合を形成する、請求項１〜９１のいずれか一項に記載の濾過媒体。
【請求項９３】
前記濾過媒体に切れ目およびひだを付けるのに十分な剛性を有する、請求項１〜９２のいずれか一項に記載の濾過媒体。
【請求項９４】
前記ベースフィルター繊維および前記セルロースフィラメントのウェットレイイングから形成される、請求項１〜９３のいずれか一項に記載の濾過媒体。
【請求項９５】
前記ウェットレイイングが、
ベースフィルター繊維および約０．０５ｇ／Ｌ〜約１．０ｇ／Ｌの濃度のセルロースフィラメントを含む水中または別の溶媒中の懸濁液を調製するステップと、
前記懸濁液を形成用の布またはメッシュに通して排液することにより、または発泡体形成プロセスにより、前記濾過媒体を形成するステップと、
ベースフィルター繊維およびセルロースフィラメントを含む前記濾過媒体を熱、凍結乾燥、通気乾燥、または空気乾燥によって乾燥させるステップと
を含む、請求項９４に記載の濾過媒体。
【請求項９６】
前記セルロースフィラメントがアニオン電荷またはカチオン電荷を有する、請求項１〜９５のいずれか一項に記載の濾過媒体。
【請求項９７】
前記セルロースフィラメントが疎水性または親水性である、請求項１〜９６のいずれか一項に記載の濾過媒体。
【請求項９８】
前記ベースフィルター繊維の第１の部分と、前記セルロースフィラメントの第１の部分とが第１の層を形成し、前記第１の部分が、セルロースフィラメントの前記第１の部分とベースフィルター繊維の前記第１の部分との全重量に基づく重量基準で、第１のパーセント値のセルロースフィラメントを含み、
前記ベースフィルター繊維の第２の部分と、前記セルロースフィラメントの第２の部分とが第２の層を形成し、前記第２の部分が、セルロースフィラメントの前記第２の部分とベースフィルター繊維の前記第２の部分との全重量に基づく重量基準で、第２のパーセント値のセルロースフィラメントを含み、
前記第１のパーセント値と前記第２のパーセント値とが異なる、請求項１〜９７のいずれか一項に記載の濾過媒体。
【請求項９９】
前記ベースフィルター繊維の第１の部分と、前記セルロースフィラメントの第１の部分とが第１の層を形成し、セルロースフィラメントの前記第１の部分が第１のグレード／サイズを有し、
前記ベースフィルター繊維の第２の部分と、前記セルロースフィラメントの第２の部分とが第２の層を形成し、セルロースフィラメントの前記第２の部分が第２のグレード／サイズを有し、
前記第１のグレードと前記第２のグレードとが異なる、請求項１〜９８のいずれか一項に記載の濾過媒体。
【請求項１００】
前記セルロースフィラメントがフィブリル化されていない、請求項１〜９９のいずれか一項に記載の濾過媒体。
【請求項１０１】
濾過媒体を調製する方法であって、
ベースフィルター繊維および約０．０５ｇ／Ｌ〜約１．０ｇ／Ｌの濃度のセルロースフィラメントを含む懸濁液を調製するステップと、
前記懸濁液を形成用の布またはメッシュに通して排液することによって前記濾過媒体を形成するステップと、
前記濾過媒体を乾燥させ、それにより、前記セルロースフィラメントの水素結合と、前記セルロースフィラメントの凝集と、前記セルロースフィラメント間および／または前記セルロースフィラメントと前記ベースフィルター繊維との間の絡み合いとの少なくとも１つを生じさせるステップと
を含む方法。
【請求項１０２】
濾過媒体を調製する方法であって、
ベースフィルター繊維および約０．０５ｇ／Ｌ〜約１．０ｇ／Ｌの濃度のセルロースフィラメントを含む懸濁液を調製するステップと、
前記懸濁液を形成用の布またはメッシュに通して排液することによって前記濾過媒体を形成するステップと、
前記濾過媒体を乾燥させるステップと、
前記セルロースフィラメントの濃度および前記セルロースフィラメントのグレードの少なくとも１つを選択することにより、前記濾過媒体の細孔形状および／または細孔径を制御するステップと
を含む方法。
【請求項１０３】
濾過媒体を調製する方法であって、
ベースフィルター繊維および約０．０５ｇ／Ｌ〜約１．０ｇ／Ｌの濃度のセルロースフィラメントを含む懸濁液を調製するステップと、
前記懸濁液を形成用の布またはメッシュに通して排液することによって前記濾過媒体を形成し、前記濾過媒体を乾燥させるステップと、
前記セルロースフィラメントの濃度、前記セルロースフィラメントのグレードの少なくとも１つを選択することにより、および／あるいは機械的に、または化学物質と、任意選択的に熱、凍結乾燥、溶媒交換とを使用して、または前記懸濁液への化学物質の添加（脱結合剤など）によって前記セルロースフィラメントを前処理することにより、前記セルロースフィラメントの凝集の程度を制御するステップと
を含む方法。
【請求項１０４】
濾過媒体を調製する方法であって、
ベースフィルター繊維およびセルロースフィラメントを希薄懸濁液中で混合するステップと、
前記懸濁液を形成用の布またはメッシュに通して排液することによって前記濾過媒体を形成するステップと、
前記濾過媒体を乾燥させ、それにより、前記セルロースフィラメント間および／または前記セルロースフィラメントと前記ベースフィルター繊維との間の凝集および絡み合いの少なくとも１つを生じさせるステップと
を含む方法。
【請求項１０５】
前記セルロースフィラメントの投入量が前記濾過媒体の細孔径に基づいて選択される、請求項１０１〜１０４のいずれか一項に記載の方法。
【請求項１０６】
前記セルロースフィラメントの少なくとも１つの寸法が前記濾過媒体の細孔径に基づいて選択される、請求項１０１〜１０４のいずれか一項に記載の方法。
【請求項１０７】
前記セルロースフィラメントの投入量が、前記濾過媒体中の前記セルロースフィラメントの水素結合または前記濾過媒体中の前記セルロースフィラメントの凝集の程度に基づいて選択される、請求項１０１〜１０４のいずれか一項に記載の方法。
【請求項１０８】
ベースフィルター繊維を含む濾過媒体の濾過効率を向上させる方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１０９】
０．３μｍの粒子サイズにおける前記濾過効率が約１％〜約５００％だけ向上される、請求項１０８に記載の方法。
【請求項１１０】
ベースフィルター繊維を含む濾過媒体の機械的性質を改善する方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１１】
引張強度が約０．０２ｋＮ／ｍ〜約５．０ｋＮ／ｍだけ改善される、請求項１１０に記載の方法。
【請求項１１２】
前記機械的性質が、曲げ剛性、引張強度、比破裂強度、伸び、脆性、およびそれらの組合せから選択される、請求項１１０に記載の方法。
【請求項１１３】
ベースフィルター繊維を含む濾過媒体の最小効率報告値（ＭＥＲＶ）定格を向上させる方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１４】
前記ＭＥＲＶ定格が少なくとも１の値だけ向上される、請求項１１３に記載の方法。
【請求項１１５】
ベースフィルター繊維を含む濾過媒体の曲路性を向上させる方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１６】
前記曲路率が少なくとも１の値だけ向上される、請求項１１５に記載の方法。
【請求項１１７】
ベースフィルター繊維を含む濾過媒体の機械的性質を改善する方法であって、前記ベースフィルター繊維の少なくとも一部をセルロースフィラメントで置き換えるステップ、またはセルロースフィラメントの少なくとも一部を前記濾過媒体に加えるステップを含み、前記セルロースフィラメントが、前記濾過媒体の曲げ剛性、前記濾過媒体の引張強度、前記濾過媒体の最小濾過効率、前記濾過媒体のＭＥＲＶ定格、前記濾過媒体の均一性、前記濾過媒体の曲路性、またはそれらの組合せを向上させることを可能にする、方法。
【請求項１１８】
ベースフィルター繊維を含む濾過媒体の坪量均一性を改善する方法であって、前記ベースフィルター繊維の少なくとも一部をセルロースフィラメントで置き換えるステップ、またはセルロースフィラメントの少なくとも一部を前記濾過媒体に加えるステップを含む方法。
【請求項１１９】
前記濾過媒体が、前記セルロースフィラメントと前記ベースフィルター繊維との全重量に基づく重量基準で、約０．１〜約３０％のセルロースフィラメントを含む、請求項１０１〜１１８のいずれか一項に記載の方法。
【請求項１２０】
前記濾過媒体が、前記セルロースフィラメントと前記ベースフィルター繊維との全重量に基づく重量基準で、約０．５〜約３０％のセルロースフィラメントを含む、請求項１０１〜１１８のいずれか一項に記載の方法。
【請求項１２１】
前記濾過媒体が、前記セルロースフィラメントと前記ベースフィルター繊維との全重量に基づく重量基準で、約１〜約３０％のセルロースフィラメントを含む、請求項１０１〜１１８のいずれか一項に記載の方法。
【請求項１２２】
前記濾過媒体が、前記セルロースフィラメントと前記ベースフィルター繊維との全重量に基づく重量基準で、約１〜約１５％のセルロースフィラメントを含む、請求項１０１〜１１８のいずれか一項に記載の方法。
【請求項１２３】
前記濾過媒体が、前記セルロースフィラメントと前記ベースフィルター繊維との全重量に基づく重量基準で、約１〜約１０％のセルロースフィラメントを含む、請求項１０１〜１１８のいずれか一項に記載の方法。
【請求項１２４】
前記濾過媒体が、前記セルロースフィラメントと前記ベースフィルター繊維との全重量に基づく重量基準で、約２〜約１０％のセルロースフィラメントを含む、請求項１０１〜１１８のいずれか一項に記載の方法。
【請求項１２５】
前記ベースフィルター繊維および前記セルロースフィラメントが、結合剤を実質的に含まない濾過層を形成する、請求項１０１〜１２４のいずれか一項に記載の方法。
【請求項１２６】
ベースフィルター繊維およびセルロースフィラメントを含む濾過媒体であって、前記セルロースフィラメントが、前記ベースフィルター繊維と絡み合うウェブ状またはフィルム状の構造を形成する、濾過媒体。
【請求項１２７】
ベースフィルター繊維およびセルロースフィラメントを含む濾過媒体であって、前記セルロースフィラメントが、全体的に、前記ベースフィルター繊維間にウェブ状またはフィルム状の構造を形成する、濾過媒体。
【請求項１２８】
前記セルロースフィラメントと前記ベースフィルター繊維との全重量に基づく重量基準で、約０．１〜約３０％のセルロースフィラメントを含む、請求項１２６または１２７に記載の濾過媒体。
【請求項１２９】
前記セルロースフィラメントと前記ベースフィルター繊維との全重量に基づく重量基準で、約０．５〜約３０％のセルロースフィラメントを含む、請求項１２６または１２７に記載の濾過媒体。
【請求項１３０】
前記セルロースフィラメントと前記ベースフィルター繊維との全重量に基づく重量基準で、約１〜約２０％のセルロースフィラメントを含む、請求項１２６または１２７に記載の濾過媒体。
【請求項１３１】
前記セルロースフィラメントと前記ベースフィルター繊維との全重量に基づく重量基準で、約１〜約１５％のセルロースフィラメントを含む、請求項１２６または１２７に記載の濾過媒体。
【請求項１３２】
前記セルロースフィラメントと前記ベースフィルター繊維との全重量に基づく重量基準で、約１〜約１０％のセルロースフィラメントを含む、請求項１２６または１２７に記載の濾過媒体。
【請求項１３３】
前記セルロースフィラメントと前記ベースフィルター繊維との全重量に基づく重量基準で、約２〜約１０％のセルロースフィラメントを含む、請求項１２６または１２７に記載の濾過媒体。
【請求項１３４】
前記ベースフィルター繊維および前記セルロースフィラメントが、結合剤を実質的に含まない濾過層を形成する、請求項１２６〜１３３のいずれか一項に記載の濾過媒体。
【国際調査報告】
2018521847.tif 000038
2018521847.tif 000039